(57)【特許請求の範囲】
【請求項１】
（Ａ）式（Ｍ）：
−（Ｍ）−（Ｎ）−                      （Ｍ）
［式中、構造単位Ｍは式（ｍ１−１）：
【化１】
0004752597.tif 000035
で表される含フッ素単量体（ｍ１−１）由来の構造単位；構造単位Ｎは前記含フッ素単量体（ｍ１−１）と共重合可能な単量体（ｎ）由来の構造単位］であり、構造単位Ｍが０．１〜１００モル％、構造単位Ｎが０〜９９．９モル％の含フッ素重合体（Ａ）と、（Ｂ）水性溶剤とを含むコーティング組成物。
【請求項２】
含フッ素重合体（Ａ）において、構造単位Ｍが７０〜１００モル％、構造単位Ｎが０〜３０モル％である請求項１記載のコーティング組成物。
【請求項３】
コーティング組成物が、さらに（Ｃ）アンモニアおよび有機アミン類よりなる群から選ばれる少なくとも１種を含むことを特徴とする請求項１または２記載のコーティング組成物。
【請求項４】
アンモニアおよび有機アミン類よりなる群から選ばれる少なくとも１種（Ｃ）が、アンモニアおよびヒドロキシルアミン類から選ばれる少なくとも１種である請求項３記載のコーティング組成物。
【発明の詳細な説明】
【技術分野】
【０００１】
本発明はフォトレジスト層上に、反射防止層を設けてなるレジスト積層体の形成方法、およびその形成に利用可能なコーティング組成物に関する。
【背景技術】
【０００２】
近年、ＬＳＩの高集積化と高速度化に伴い、リソグラフィーにおけるデザインルールの微細化が求められており、そのため、レジストパターンの形成の際に使用する露光光源の短波長化が進んでいる。６４ＭビットＤＲＡＭ（ダイナミック・ランダム・アクセス・メモリー）の量産プロセスにはＫｒＦエキシマレーザー（２４８ｎｍ）が使用されたが、２５６Ｍや１Ｇビット以上のＤＲＡＭの製造には、より短波長なＡｒＦ（１９３ｎｍ）エキシマレーザーが露光源として使用される。また、近年、更なる微細化を目指して、より短波長なＦ2（１５７ｎｍ）レーザーも新たな露光光として検討されている。
【０００３】
これらリソグラフィーの露光系としては単色光と屈折光学系レンズの組み合わせが主流であるが、露光時において入射する光と基盤からの反射光とが干渉し定在波が発生するため、パターン線幅などの寸法変動や形状の崩れなどが起っている。特に、段差を有する半導体基盤上に微細なレジストパターンを形成する場合には、この定在波による寸法変動や形状の崩れが著しい（定在波効果）。
【０００４】
従来、この定在波効果を抑える方法として、レジスト材料に吸光剤を入れる方法、レジスト層上面に反射防止層を設ける方法（ＴＡＲＣ法。特許文献１、特許文献２、特許文献３）や、レジスト下面に反射防止層を設ける方法（ＢＡＲＣ法。特許文献４）が提案された。この中でＴＡＲＣ法はｉ線より実用化が進められ、レジスト上面に透明な上層反射防止膜を形成し、露光後剥離する工程を含む方法であり、その簡便な手法で繊細かつ寸法精度、特に合わせ精度の高いパターンを形成する方法である。
【０００５】
ＢＡＲＣ法でも高い反射防止効果を得ることができるが、下地に段差がある場合は、段差上で反射防止膜の膜厚が大きく変動し大きく反射率が変動する点、膜厚の変動を抑えるため反射防止膜の膜厚を厚くすると反射率が上昇する点などの欠点を持つため、フォトレジスト層の上面に設けられる上層反射防止膜との併用が望まれている。また、上層反射防止膜は本来の反射防止機能だけでなく、露光後の現像液との親和性を上げることにより現像欠陥を防止するといった機能、あるいは環境遮断膜としての機能も有しており、今後ますます重要な材料になる。
【０００６】
当初、ＴＡＲＣ法に用いる反射防止膜材料として屈折率が低いパーフルオロポリエーテルが検討されたが、希釈剤や剥離剤として含フッ素炭化水素系溶剤を用いねばならず、コストがかさみ、また成膜性にも問題があり、実用面でデメリットがあった。
【０００７】
この難点を克服するため、現像液として用いられるアルカリ水溶液やリンス液として用いられる純水で容易に剥離できるフッ素系の反射防止膜材料が開発されてきた（特許文献５、特許文献６、特許文献７、特許文献８、特許文献９、特許文献１０、特許文献１１、特許文献１２）。
【０００８】
これらは主に、非フッ素系のバインダーポリマーであるポリビニルピロリドンやポリビニルアルコールなどの水溶性高分子と、低分子量の含フッ素アルキルスルホン酸、含フッ素アルキルカルボン酸とそのアミン塩、またさらに主鎖末端がスルホン酸、カルボン酸またはそれらのアミン塩である高分子量の含フッ素ポリエーテルとからなる組成物である。
【０００９】
しかし、低分子量の含フッ素アルキルスルホン酸、含フッ素アルキルカルボン酸やそれらのアミン塩を用いた場合、分子量が小さいためレジスト層中に拡散してしまい、レジストのパターンプロファイルが劣化するという欠点がある。
【００１０】
また、主鎖末端がスルホン酸、カルボン酸またはそれらのアミン塩である高分子量の含フッ素ポリエーテルを用いた場合、拡散を防ぐために充分な高分子量では水溶性が低下するかまたは不溶になるという欠点があり、また、成膜性も悪化する。
【００１１】
さらにＫｒＦ用に開発されたポリビニルピロリドンをバインダーポリマーとして用いる反射防止膜では、ポリビニルピロリドンがＡｒＦエキシマレーザーの露光波長における屈折率が高く、また露光光の透過率が低いため、ＡｒＦレジスト用の反射防止膜材料としては不適である。
【００１２】
一方、これらの欠点を補うために、フッ素系高分子の側鎖にスルホン酸またはそのアミン塩を有する含フッ素重合体（特許文献１３、特許文献１４）やカルボン酸のフッ素化アルキルアミン塩またはアルカノールアミン塩をカウンターイオンとして有するパーフルオロ化合物を用いた反射防止膜用組成物が開発されてきた（特許文献１５）。
【００１３】
これらのうち側鎖にスルホン酸やそのアミン塩を用いたフッ素系の反射防止膜材料では（特許文献１３、１４）、スルホン酸およびそのアミン塩の酸性度が強すぎて、現像後のレジストパターン表層部が丸くなりエッチング工程で問題になる点、未露光部の表層も化学増幅反応を起こして膜減りする点、また酸成分の影響で素子製造装置類が腐食され錆びなどが発生し製品不良を引き起こす点などの問題がある。
【００１４】
一方、カルボン酸のフッ素化アルキルアミン塩またはアルカノールアミン塩をカウンターイオンとして有するパーフルオロ化合物を用いたフッ素系の反射防止膜材料（特許文献１５）では、フッ素含有率が低く、実用上充分な低屈折率が得られない。また、単量体中に含有される親水性基量が少ないために、レジスト現像液や水系溶媒に対する溶解性（＝溶解速度）が非常に低い点、さらには成膜性が悪いといった欠点がある。
【００１５】
また、カルボキシル基の含有比率の高い含フッ素重合体を用いた反射防止膜用組成物（特許文献１６、１７）が検討されているが、これらではカルボキシル基含有含フッ素重合体として分子量の低いものを得ているだけで、低分子量の含フッ素重合体を用いてレジスト用反射防止膜用組成物の検討を行っている。
【００１６】
これら低分子量の含フッ素重合体は水に対する溶解性が不十分であり、アミン類や界面活性剤などの添加が必要となり、それによって反射防止被膜の屈折率を低下させたり、透明性を低下させてしまう問題点がある。
【００１７】
またさらには、可溶化させるため水にアルコール類等の水溶性有機溶媒を大量に混合させる必要が生じ、その結果、レジスト膜上に塗布する際にレジスト層と反射防止層の界面がインターミキシングしてしまい充分な反射防止効果が得られなくなってしまう。
【００１８】
したがって、これらの問題点を改善し、実用的な水溶性を有する上層反射防止膜材料、特にＫｒＦ用、ＡｒＦ用フォトレジストの上層反射防止膜材料が渇望されているのが現状である。
【００１９】
このように従来の反射防止膜材料に使用される重合体は屈折率が高く、パターン形成における効果が充分得られなかった。
【００２０】
一方、従来の材料は屈折率が低いものであっても水溶性または水性溶剤への溶解性が不充分であったために、フォトレジスト層上に反射防止層を形成する際、重合体を含むコーティング組成物に有機溶剤を使用する必要が生じ、フォトレジスト層と反射防止層とがインターミキシングしてしまい、それらの界面が不明確になり、パターン形成において低屈折率による充分な効果を発揮できなくなってしまっていた。また現像液溶解性（溶解速度）も不充分であり、従来の現像プロセスでは反射防止層を除去できなかったり、現像プロセスにおける露光部のレジスト層除去工程でも反射防止層をスムーズに除去できないこともある。
【００２１】
【特許文献１】特開昭６０−３８８２１号公報
【特許文献２】特開昭６２−６２５２０号公報
【特許文献３】特開昭６２−６２５２１号公報
【特許文献４】特開昭６２−１５９１４３号公報
【特許文献５】特開平５−１８８５９８号公報
【特許文献６】特開平６−４１７６８号公報
【特許文献７】特開平６−５１５２３号公報
【特許文献８】特開平７−２３４５１４号公報
【特許文献９】特開平８−３０５０３２号公報
【特許文献１０】特開平８−２９２５６２号公報
【特許文献１１】特開平１１−３４９８５７号公報
【特許文献１２】特開平１１−３５２６９７号公報
【特許文献１３】特開２００１−１９４７９８号公報
【特許文献１４】特開２００１−２０００１９号公報
【特許文献１５】特開２００１−１３３９８４号公報
【特許文献１６】特開平１１−１２４５３１号公報
【特許文献１７】特開２００４−３７８８７号公報
【発明の開示】
【発明が解決しようとする課題】
【００２２】
そこで、より低屈折率で、かつ現像液溶解性に優れた含フッ素重合体からなるレジスト用反射防止膜をフォトレジスト層上に設けることで、特にｉ線（３６５ｎｍ）より短い紫外領域の光線を利用するフォトリソグラフイープロセスにおいて充分な反射防止効果を有し、かつその中の現像プロセスにおいても充分な現像特性を有するレジスト積層体を形成することを目指し、親水性基を有する種々の含フッ素重合体を検討した結果、低屈折率性と水または水性溶剤または現像液（２．３８質量％テトラメチルアンモニウムヒドロキサイド水溶液）に対する溶解性とを両立できる含フッ素重合体を見出すことができ、さらにフォトレジスト層にこの含フッ素重合体からなる反射防止層を設けることで、フォトリソグラフィーの露光プロセスにおいて特に優れた反射防止効果を発揮でき、なおかつ現像プロセスにおいても容易に反射防止層を除去できることを見出した。
【課題を解決するための手段】
【００２３】
すなわち本発明は、
（Ｉ）基板上にフォトレジスト層（Ｌ１）を形成する工程、および
（II）フォトレジスト層（Ｌ１）上に、含フッ素重合体（Ａ）を含むコーティング組成物を塗布することにより反射防止層（Ｌ２）を形成する工程
を含むフォトレジスト積層体の形成方法であって、
含フッ素重合体（Ａ）が、式（Ｍ）：
−（Ｍ）−（Ｎ）−                      （Ｍ）
［式中、構造単位Ｍは式（１）：
【００２４】
【化１】
0004752597.tif 000002
【００２５】
（式中、Ｘ1およびＸ2は同じかまたは異なり、いずれもＨ、ＦまたはＣＦ3；Ｒｆ1およびＲｆ2は同じかまたは異なり、いずれも炭素数１〜８の含フッ素アルキル基；ＲはＨ、エーテル結合を含んでいてもよいアルキル基またはエーテル結合を含んでいてもよい含フッ素アルキル基；ＹはＨ、Ｆ、ＣＨ3またはＣＦ3；ＺはＣＨ2、ＣＨＦ、ＣＦ2またはＣ＝Ｏ；ｎは０〜４の整数）で表される含フッ素単量体（ｍ）由来の構造単位；構造単位Ｎは前記含フッ素単量体（ｍ）と共重合可能な単量体（ｎ）由来の構造単位］であり、構造単位Ｍが０．１〜１００モル％、構造単位Ｎが０〜９９．９モル％の含フッ素重合体であること
を特徴とするフォトレジスト積層体の形成方法に関する。
【００２６】
また本発明は、前記含フッ素重合体（Ａ）と、（Ｂ）水性溶剤または有機溶剤とを含むコーティング組成物にも関する。
【発明の効果】
【００２７】
本発明は、特に反射防止層（Ｌ２）に用いる特定の含フッ素重合体（Ａ）に特徴を有するものであり、この含フッ素重合体（Ａ）を反射防止層（Ｌ２）中に主成分として存在させることで、フォトレジスト層（Ｌ１）単独の場合で発生する定在波効果や段差のあるパターニングでの多重反射効果によるレジストパターンへの悪影響を低減でき、また外部雰囲気（空気中の酸性または塩基性物質や水分など）の影響によるパターン形状の変化を低減でき、その結果、パターンの形状、寸法精度が向上し、またそれらの再現性に優れた極微細レジストパターンを形成できるものである。
【００２８】
本発明の反射防止層（Ｌ２）に用いる含フッ素重合体（Ａ）は、従来では困難であった低屈折率と水溶性または水性溶剤溶解性または現像液溶解性（溶解速度）を両立できるものであり、その結果、上記パターン形成における効果に加えて、さらに従来のフォトリソグラフィープロセス、なかでも特に現像プロセスにおいて、従来どおり適応可能な性能を有するものである。
【００２９】
本発明によれば、リソグラフィー用フォトレジスト積層体を形成する工程において、とりわけＫｒＦ（２４８ｎｍ）レーザーまたはＡｒＦ（１９３ｎｍ）レーザーを露光光とするリソグラフィーにおいて、レジスト積層体の反射防止層を親水性基を含み高フッ素含有率の含フッ素重合体から構成しているため、フォトレジスト層内での照射光と基板からの反射光が干渉するために生じるパターン寸法精度の低下および現像工程での溶解速度の低下を防ぎ、微細加工性を改善することができる。
【発明を実施するための最良の形態】
【００３０】
はじめに、本発明のフォトレジスト積層体の形成方法において反射防止層（Ｌ２）を構成する特定の含フッ素重合体（Ａ）について述べる。
【００３１】
本発明において反射防止層（Ｌ２）に用いる含フッ素重合体（Ａ）は、式（Ｍ）：
−（Ｍ）−（Ｎ）−                      （Ｍ）
［式中、構造単位Ｍは式（１）：
【００３２】
【化２】
0004752597.tif 000003
【００３３】
（式中、Ｘ1およびＸ2は同じかまたは異なり、いずれもＨ、ＦまたはＣＦ3；Ｒｆ1およびＲｆ2は同じかまたは異なり、いずれも炭素数１〜８の含フッ素アルキル基；ＲはＨ、エーテル結合を含んでいてもよいアルキル基またはエーテル結合を含んでいてもよい含フッ素アルキル基；ＹはＨ、Ｆ、ＣＨ3またはＣＦ3；ＺはＣＨ2、ＣＨＦ、ＣＦ2またはＣ＝Ｏ；ｎは０〜４の整数）で表される含フッ素単量体（ｍ）由来の構造単位；構造単位Ｎは前記含フッ素単量体（ｍ）と共重合可能な単量体（ｎ）由来の構造単位］であり、構造単位Ｍが０．１〜１００モル％、構造単位Ｎが０〜９９．９モル％の含フッ素重合体である。
【００３４】
特定の構造単位Ｍを有することによって、低屈折率と水溶性または現像液溶解性（溶解速度）を両立でき、さらに薄層の反射防止被膜としたとき、自立膜として良好な機械的強度を付与できる。
【００３５】
特に、含フッ素重合体（Ａ）を構成する構造単位は、構造単位Ｍのみで実質的に構成されることが好ましく、それによって、良好な水溶性または水性溶剤溶解性または現像液溶解性（溶解速度）を維持しながらさらに低屈折率化を達成できる。−ＯＨ基を含有することにより、特に透明性に優れ、低屈折率となる。
【００３６】
本発明の反射防止層（Ｌ２）に用いる含フッ素重合体（Ａ）のフッ素含有率は５０質量％以上が好ましい。フッ素含有率が小さくなると、露光時に３６５ｎｍ以下の紫外領域の光線を用いるフォトリソグラフィープロセスにおいてはその波長で測定した屈折率が高くなりすぎ、反射防止効果が充分に得られず、定在波効果や多重反射効果によるレジストパターンへの悪影響に対する改善効果が不充分となることがある。
【００３７】
含フッ素重合体（Ａ）のフッ素含有率の好ましくは、５５質量％以上、より好ましくは５７．５質量％以上である。それによって、例えば１９３ｎｍでの屈折率を１．４６以下とすることができ、また１．４４以下、さらには１．４２以下とすることができるため好ましい。
【００３８】
フッ素含有率の上限は７０質量％であり、好ましくは６５質量％、より好ましくは６２．５質量％、特には６０質量％である。フッ素含有率が高すぎると、形成される被膜の撥水性が高くなり過ぎて現像液溶解速度を低下させたり、現像液溶解速度の再現性を悪くしたりすることがある。
【００３９】
特定の含フッ素重合体（Ａ）は、構造単位Ｍが０．１〜１００モル％、構造単位Ｎが０〜９９．９モル％のものである。
【００４０】
さらに本発明において、反射防止層（Ｌ２）にＯＲ基の含有率が特定量以上のもの、つまり従来のものに比べて高いＯＲ基含有率の含フッ素重合体を用いることが好ましい。
【００４１】
具体的には含フッ素重合体（Ａ）１００ｇ中のＯＲ基のモル数が０．１４以上のものであり、それによって水溶性、現像液溶解性（溶解速度）において良好なものとなり、実用的なものとなり得る。
【００４２】
含フッ素重合体（Ａ）１００ｇ中のＯＲ基のモル数が０．１４を下回ると水または現像液に対して不溶になるか、あるいは現像液には溶解しても現像プロセス時の溶解速度が低く、フォトリソグラフィープロセスにおいて実用性が不充分なものとなることがある。
【００４３】
好ましくは、含フッ素重合体（Ａ）１００ｇ当たりのＯＲ基のモル数は０．２１以上、より好ましくは０．２２以上である。
【００４４】
ＯＲ基の含有率（モル数）の上限は、含フッ素重合体（Ａ）１００ｇ当たり０．５、より好ましくは０．４５、さらに好ましくは０．４である。ＯＲ基の含有率が高くなりすぎると、特に真空紫外領域での屈折率が高くなる場合がある。
【００４５】
本発明のフォトレジスト積層体の形成方法において、特定の含フッ素重合体（Ａ）を反射防止層（Ｌ２）に用いることで、従来のフォトレジストプロセスにおいても実用的に適応でき、かつ定在波効果や多重反射効果によるレジストパターンへの悪影響を改善できるものである。
【００４６】
含フッ素重合体（Ａ）の構造単位Ｍにおいて、好ましいＸ1およびＸ2は同じかまたは異なり、いずれもＨ、ＦまたはＣＦ3であり、Ｒｆ1およびＲｆ2は同じかまたは異なり、いずれも炭素数１〜８の含フッ素アルキル基；ＲはＨ、エーテル結合を含んでいてもよいアルキル基またはエーテル結合を含んでいてもよい含フッ素アルキル基；ＹはＨ、Ｆ、ＣＨ3またはＣＦ3；ＺはＣＨ2、ＣＨＦ、ＣＦ2またはＣ＝Ｏ；ｎは０〜４の整数である。
【００４７】
Ｒｆ1およびＲｆ2は、好ましくはＣＦ3、Ｃ2Ｆ5、Ｃ4Ｆ7、Ｃ8Ｆ17であり、特に合成法上容易に同構造を得られる溶剤または現像液の可溶性を保持できるという点からＣＦ3、Ｃ2Ｆ5である。
【００４８】
Ｒの好ましいものの第１としては、水素原子、すなわちＯＲが水酸基であるものである。水酸基とすることにより、特に水または水性溶剤または現像液への溶解性の点で優れた効果が奏される。
【００４９】
Ｒの好ましいものの第２としては、炭素数１〜８のアルキル基、炭素数２〜８のエーテル結合を含むアルキル基である。Ｒがアルキル基の場合、フォトレジスト層を侵さない炭化水素系溶剤への溶解という効果が奏される。具体例としては、たとえばＣＨ3、Ｃ2Ｈ5、Ｃ3Ｈ7、ＣＨ（ＣＨ3）2、Ｃ4Ｈ9、Ｃ（ＣＨ3）3、Ｃ5Ｈ11、シクロペンチル、Ｃ6Ｈ13、シクロヘキシル、Ｃ7Ｈ13、Ｃ8Ｈ17などがあげられる。Ｒがエーテル結合を含むアルキル基の場合、水または水性溶剤または現像液への溶解性を高めるという効果が奏される。具体例としては、たとえばＣＨ2ＯＣＨ3、ＣＨ2ＣＨ2ＯＣＨ3、ＣＨ2ＣＨ2ＯＣＨ2ＣＨ3、ＣＨ2ＯＣＨ2ＯＣＨ3、ポリエチレングリコール基などがあげられる。
【００５０】
Ｒの好ましいものの第３としては、炭素数１〜８の含フッ素アルキル基、炭素数２〜８のエーテル結合を含む含フッ素アルキル基である。Ｒが含フッ素アルキル基の場合、フッ素含量を向上させることで紫外線領域での屈折率を下げるという効果が奏される。具体例としては、たとえばＣＦ3、Ｃ2Ｆ5、Ｃ2Ｆ4Ｈ、Ｃ3Ｆ7、ＣＦ（ＣＦ3）2、Ｃ4Ｆ9、Ｃ（ＣＦ3）3、Ｃ5Ｆ11、Ｃ6Ｆ13、Ｃ7Ｆ13、Ｃ8Ｆ17などがあげられる。Ｒがエーテル結合を含む含フッ素アルキル基の場合、フッ素含量を向上させることで紫外線領域での屈折率を下げる効果と非結晶性樹脂とすることで透明性を向上させるという効果が奏される。具体例としては、たとえば、ＣＦ2ＯＣＦ2ＣＦ3、ＣＦ（ＣＦ3）ＣＦ2ＯＣＦ（ＣＦ3）ＣＦ3、ＣＦ2ＣＦ2ＣＦ2ＯＣＦ2ＣＦ3などがあげられる。
【００５１】
ＹはＨ、Ｆ、ＣＨ3またはＣＦ3であり、好ましくは低屈折率化が達成できる点からＦまたはＣＦ3である。
【００５２】
ＺはＣＨ2、ＣＨＦ、ＣＦ2またはＣ＝Ｏであり、好ましくは低屈折率化が達成できる点からＣＨＦ、ＣＦ2である。
【００５３】
ｎは０〜４の整数であり、合成が容易な点から０〜２、特に０である。
【００５４】
含フッ素重合体（Ａ）の構造単位Ｍを与える単量体（ｍ）として好ましいものは、式（２）：
【００５５】
【化３】
0004752597.tif 000004
【００５６】
（式中、Ｒおよびｎは前記式（１）と同じ）で表される単量体（ｍ１）であり、なかでも、
【００５７】
【化４】
0004752597.tif 000005
【００５８】
で示される単量体が好ましい。
【００５９】
本発明の反射防止層（Ｌ２）に用いる式（Ｍ）の含フッ素重合体（Ａ）は式（１）の構造単位Ｍを与える含フッ素単量体（ｍ）の単独重合体であっても、構造単位Ｎを与える他の単量体（ｎ）との共重合体であってもよい。
【００６０】
共重合体とする場合、共重合成分の構造単位（Ｎ）は適宜選択できるが、現像液溶解性を維持する範囲で屈折率を低く設定する目的で選択するのが好ましく、具体的には、含フッ素エチレン性単量体由来の構造単位の中から選択される。
【００６１】
なかでも、つぎの構造単位Ｎ１〜構造単位Ｎ８から選ばれるものが好ましい。
（Ｎ１）炭素数２または３のエチレン性単量体であって、少なくとも１個のフッ素原子を有する含フッ素エチレン性単量体由来の構造単位：
この構造単位Ｎ１は、現像液溶解性を低下させずに効果的に屈折率を低くできたり、透明性を改善できる点で好ましい。また、反射防止層の被膜強度を改善できる点でも好ましい。
【００６２】
具体的には、
ＣＦ2＝ＣＦ2、ＣＦ2＝ＣＦＣｌ、ＣＨ2＝ＣＦ2、ＣＦＨ＝ＣＨ2、ＣＦＨ＝ＣＦ2、ＣＦ2＝ＣＦＣＦ3、ＣＨ2＝ＣＦＣＦ3、ＣＨ2＝ＣＨＣＦ3などがあげられ、なかでも、共重合性が良好でかつ透明性、低屈折率性を付与する効果が高い点で、テトラフルオロエチレン（ＣＦ2＝ＣＦ2）、クロロトリフルオロエチレン（ＣＦ2＝ＣＦＣｌ）、フッ化ビニリデン（ＣＨ2＝ＣＦ2）が好ましい。
【００６３】
（Ｎ２）式（ｎ２）：
【００６４】
【化５】
0004752597.tif 000006
【００６５】
（式中、Ｘ1、Ｘ2、Ｙ、Ｚおよびｎは前記式（１）と同じ；ＱはＨ、ＣＨ2ＯＨ、ＣＯＯＨ、ＣＯＮＨ2、ＣＮ、ＣＨ2ＯＰ（Ｐは炭素数１〜８の含フッ素アルキル基または炭素数２〜８のエーテル結合を有する含フッ素アルキル基）、ＳＯ3Ｈ、ＳＯ2ＮＨ2）で表される単量体由来の構造単位：
この構造単位は、効果的に水または水性溶剤または現像液の溶解性を向上させたり、屈折率を低くしたり、透明性を改善できる点で好ましい。
【００６６】
具体的には、
【００６７】
【化６】
0004752597.tif 000007
【００６８】
などが好ましくあげられる。
【００６９】
（Ｎ３）式（ｎ３）：
【００７０】
【化７】
0004752597.tif 000008
【００７１】
（式中、Ｘ1およびＸ2は前記式（１）と同じ；Ｘ3はＨ、Ｆ、Ｃｌ、ＣＨ3またはＣＦ3；Ｘ4、Ｘ5は同じかまたは異なりＨまたはＦ；ａおよびｃは同じかまたは異なり０または１；Ｒｆ3は炭素数１〜４０の含フッ素アルキル基または炭素数２〜１００のエーテル結合を有する含フッ素アルキル基）で表される単量体由来の構造単位：
この構造単位は、効果的に屈折率を低くしたり、透明性を改善できる点で好ましい。
【００７２】
具体的には、
ＣＨ2＝ＣＦＣＦ2−Ｏ−Ｒｆ3、
ＣＦ2＝ＣＦ−Ｏ−Ｒｆ3、
ＣＦ2＝ＣＦＣＦ2−Ｏ−Ｒｆ3、
ＣＦ2＝ＣＦ−Ｒｆ3、
ＣＨ2＝ＣＨ−Ｒｆ3、
ＣＨ2＝ＣＨ−Ｏ−Ｒｆ3
（式中、Ｒｆ3は前記式（ｎ３）と同じ）などが好ましくあげられる。
（Ｎ４）−ＣＯＯＨ基を含む式（ｎ４）：
【００７３】
【化８】
0004752597.tif 000009
【００７４】
（式中、Ｘ6、Ｘ7は同じかまたは異なりＨまたはＦ；Ｘ8はＨ、Ｆ、Ｃｌ、ＣＨ3またはＣＦ3であり、ただし、Ｘ6、Ｘ7、Ｘ8の少なくとも１つはフッ素原子を含む）で表される含フッ素単量体由来の構造単位：
【００７５】
この構造単位は、−ＣＯＯＨを親水性基として含む含フッ素単量体である含フッ素アクリル酸由来の構造単位を水溶性・現像液溶解性を付与する成分として含むもので、特に水溶性・現像液溶解性に優れたものとなる点で好ましい。
【００７６】
式（ｎ４）の含フッ素単量体は、具体的には、
【００７７】
【化９】
0004752597.tif 000010
【００７８】
があげられ、なかでも
【００７９】
【化１０】
0004752597.tif 000011
【００８０】
が重合性が良好な点で好ましい。
【００８１】
（Ｎ５）含フッ素アクリレート系単量体由来の構造単位：
具体的には、式（ｎ５）：
【００８２】
【化１１】
0004752597.tif 000012
【００８３】
（式中、Ｘ9はＨ、ＦまたはＣＨ3；Ｒｆ4は炭素数１〜４０の含フッ素アルキル基または炭素数２〜１００のエーテル結合を有する含フッ素アルキル基）で表される含フッ素アクリレート単量体由来の構造単位であることが好ましく、これらは含フッ素単量体との共重合性が高く、含フッ素重合体に低屈折率性を付与できる点で好ましい。
【００８４】
式（ｎ５）の含フッ素アクリレートにおいて、Ｒｆ4基は、
【００８５】
【化１２】
0004752597.tif 000013
【００８６】
（式中、ｄ３は１〜４の整数；ｅ３は１〜１０の整数）などがあげられる。
【００８７】
（Ｎ６）含フッ素ビニルエーテル系単量体由来の構造単位：
具体的には、式（ｎ６）：
ＣＨ2＝ＣＨＯ−Ｒｆ5        （ｎ６）
（式中、Ｒｆ5は炭素数１〜４０の含フッ素アルキル基または炭素数２〜１００のエーテル結合を有する含フッ素アルキル基）で表される含フッ素ビニルエーテル由来の構造単位であることが好ましく、これらは含フッ素単量体との共重合性が高く、含フッ素重合体に低屈折率性を付与できる点で好ましい。
【００８８】
式（ｎ６）の単量体は、具体的には、
【００８９】
【化１３】
0004752597.tif 000014
【００９０】
（式中、ｅ６は１〜１０の整数）などが好ましくあげられる。
【００９１】
より具体的には、
【００９２】
【化１４】
0004752597.tif 000015
【００９３】
などの単量体由来の構造単位があげられる。
【００９４】
その他、つぎの構造単位（Ｎ７）や（Ｎ８）もあげられる。
【００９５】
（Ｎ７）式（ｎ７）：
ＣＨ2＝ＣＨＣＨ2Ｏ−Ｒｆ6                （ｎ７）
（式中、Ｒｆ6は炭素数１〜４０の含フッ素アルキル基または炭素数２〜１００のエーテル結合を有する含フッ素アルキル基）で表される含フッ素アリルエーテル由来の構造単位。
【００９６】
（Ｎ８）式（ｎ８）：
ＣＨ2＝ＣＨ−Ｒｆ7            （ｎ８）
（式中、Ｒｆ7は炭素数１〜４０の含フッ素アルキル基または炭素数２〜１００のエーテル結合を有する含フッ素アルキル基）で表される含フッ素ビニル単量体由来の構造単位。
【００９７】
これらは含フッ素重合体に低屈折率性を付与できる点で好ましい。
【００９８】
式（ｎ７）、（ｎ８）の単量体は、具体的には、
【００９９】
【化１５】
0004752597.tif 000016
【０１００】
などの単量体由来の構造単位があげられる。
【０１０１】
式（Ｍ）の含フッ素重合体における各構造単位の存在比率は、構造単位Ｍが０．１〜１００モル％、構造単位Ｎが０〜９９．９モル％の範囲内で適宜選択されるが、好ましくは構造単位Ｍが１０〜１００モル％、構造単位Ｎが０〜９０モル％であり、さらに好ましくは構造単位Ｍが２０〜８０モル％、構造単位Ｎが２０〜８０モル％、より好ましくは構造単位Ｍが３０〜７０モル％、構造単位Ｎが３０〜７０モル％、特に好ましくは構造単位Ｍが４０〜６０モル％、構造単位Ｎが４０〜６０モル％である。
【０１０２】
含フッ素重合体（Ａ）の数平均分子量は、１００００〜７５００００であることが好ましい。
【０１０３】
数平均分子量が低すぎると、水溶性を低下させたり、一旦、水溶化できていても、水溶液の安定性が不十分となり、保存や他の添加物の添加により、含フッ素重合体が部分的に沈降、析出または白濁してしまう。好ましい下限は２００００、より好ましくは３１０００である。
【０１０４】
一方、数平均分子量が高すぎると、反射防止被膜の成膜性を悪化させるため好ましくない。好ましい上限は５０００００、より好ましくは３０００００である。
【０１０５】
本発明の反射防止層（Ｌ２）に用いる含フッ素重合体（Ａ）の好ましい具体例は、前記単量体（ｍ１−１）、（ｍ１−２）および／または（ｍ１−３）の単独重合体、またはこれらの単量体と前記式（ｎ１）〜（ｎ８）、特に式（ｎ１）（ｎ２）または（ｎ３）との共重合体があげられる。
【０１０６】
なかでも、特に紫外領域の光に対して透明性が高く、かつ屈折率を低く設定できる点で、つぎの（共）重合体が好ましい。
【０１０７】
（Ｐ１）構造単位Ｍの単独重合体：
構造単位Ｍは前記のとおり、式（１）：
【０１０８】
【化１６】
0004752597.tif 000017
【０１０９】
（式中、Ｘ1およびＸ2は同じかまたは異なり、いずれもＨ、ＦまたはＣＦ3；Ｒｆ1およびＲｆ2は同じかまたは異なり、いずれも炭素数１〜８の含フッ素アルキル基；ＲはＨ、エーテル結合を含んでいてもよいアルキル基またはエーテル結合を含んでいてもよい含フッ素アルキル基；ＹはＨ、Ｆ、ＣＨ3またはＣＦ3；ＺはＣＨ2、ＣＨＦ、ＣＦ2またはＣ＝Ｏ；ｎは０〜４の整数）で表される含フッ素単量体（ｍ）由来の構造単位である。
【０１１０】
さらには、現像液への高い溶解性が獲得できる点で、
【０１１１】
【化１７】
0004752597.tif 000018
【０１１２】
で示される単量体の単独重合体が好ましい。
【０１１３】
（Ｐ２）構造単位Ｍと構造単位Ｎ１との共重合体：
構造単位Ｍは式（１）で表される単量体から選ばれ、さらに好ましくは前記単量体（ｍ１−１）、（ｍ１−２）および／または（ｍ１−３）である構造単位である。
【０１１４】
構造単位Ｎ１は前記のとおり炭素数２または３のエチレン性単量体であって、少なくとも１個のフッ素原子を有する含フッ素エチレン性単量体由来の構造単位である。
【０１１５】
この構造単位Ｎ１を共重合することにより、現像液溶解性を低下させずに効果的に屈折率を低くでき、透明性を改善できる点で好ましい。また、反射防止層の被膜強度を改善できる点でも好ましい。なかでも、共重合性が良好でかつ透明性、低屈折率性を付与する効果が高い点で、テトラフルオロエチレン（ＣＦ2＝ＣＦ2）、クロロトリフルオロエチレン（ＣＦ2＝ＣＦＣｌ）、フッ化ビニリデン（ＣＨ2＝ＣＦ2）が好ましい。
【０１１６】
（Ｐ３）構造単位Ｍと構造単位Ｎ２との共重合体：
構造単位Ｍは式（１）で表される単量体から選ばれ、さらに好ましくは前記単量体（ｍ１−１）、（ｍ１−２）および／または（ｍ１−３）である構造単位である。
【０１１７】
構造単位Ｎ２は前記のとおり式（ｎ２）：
【０１１８】
【化１８】
0004752597.tif 000019
【０１１９】
（式中、Ｘ1、Ｘ2、Ｙ、Ｚおよびｎは前記式（１）と同じ；ＱはＨ、ＣＨ2ＯＨ、ＣＯＯＨ、ＣＯＮＨ2、ＣＮ、ＣＨ2ＯＰ（Ｐは炭素数１〜８の含フッ素アルキル基または炭素数２〜８のエーテル結合を有する含フッ素アルキル基）、ＳＯ3Ｈ、ＳＯ2ＮＨ2）で表される単量体由来の構造単位である。
【０１２０】
この構造単位Ｎ２を共重合することにより、効果的に水または水性溶剤または現像液の溶解性を向上させたり、屈折率を低くしたり、透明性を改善できる点で好ましい。なかでも、水溶性または水性溶媒への溶解性または現像液への溶解性を高める効果が高い点で、
【０１２１】
【化１９】
0004752597.tif 000020
【０１２２】
が好ましい。
【０１２３】
（Ｐ４）構造単位Ｍと構造単位Ｎ３との共重合体：
構造単位Ｍは式（１）で表される単量体から選ばれ、さらに好ましくは前記単量体（ｍ１−１）、（ｍ１−２）および／または（ｍ１−３）である構造単位である。
【０１２４】
構造単位Ｎ３は前記のとおり式（ｎ３）：
【０１２５】
【化２０】
0004752597.tif 000021
【０１２６】
（式中、Ｘ1およびＸ2は前記式（１）と同じ；Ｘ3はＨ、Ｆ、Ｃｌ、ＣＨ3またはＣＦ3；Ｘ4、Ｘ5は同じかまたは異なりＨまたはＦ；ａおよびｃは同じかまたは異なり０または１；Ｒｆ3は炭素数１〜４０の含フッ素アルキル基または炭素数２〜１００のエーテル結合を有する含フッ素アルキル基）で表される単量体由来の構造単位である。
【０１２７】
この構造単位Ｎ３を共重合することにより、効果的に屈折率を低くできかつまた透明性を改善できる点で好ましい。
【０１２８】
具体的には、
ＣＨ2＝ＣＦＣＦ2−Ｏ−Ｒｆ3、
ＣＦ2＝ＣＦ−Ｏ−Ｒｆ3、
ＣＦ2＝ＣＦＣＦ2−Ｏ−Ｒｆ3、
ＣＦ2＝ＣＦ−Ｒｆ3、
ＣＨ2＝ＣＨ−Ｒｆ3、
ＣＨ2＝ＣＨ−Ｏ−Ｒｆ3
（式中、Ｒｆ3は前記式（ｎ３）と同じ）などが好ましくあげられる。
【０１２９】
本発明のフォトレジスト積層体の形成方法において、予め形成されたフォトレジスト層（Ｌ１）上に反射防止層（Ｌ２）が、前述の含フッ素重合体（Ａ）を含むコーティング組成物を塗布することで形成される。
【０１３０】
反射防止層（Ｌ２）を形成するコーティング組成物は、前記含フッ素重合体（Ａ）と溶剤（Ｂ）を含むものである。
【０１３１】
溶剤（Ｂ）は、コーティング組成物を塗布したとき、予め形成された下層のフォトレジスト被膜（Ｌ１）を再溶解させない溶剤から選ばれることが好ましく、その点から、水および／またはアルコール類であることが好ましい。
【０１３２】
本発明の前述の含フッ素重合体（Ａ）は、これら水やアルコール類に対して良好な溶解性を有するものである。
【０１３３】
溶剤（Ｂ）のうち、水は、水であれば特に制限されないが、蒸留水、イオン交換水、フィルター処理水、各種吸着処理などにより有機不純物や金属イオンなどを除去したものが好ましい。
【０１３４】
アルコール類は、フォトレジスト層（Ｌ１）を再溶解させないものから選ばれ、下層のフォトレジスト層（Ｌ１）の種類に応じて適宜選択されるが、一般に低級アルコール類が好ましく、具体的にはメタノール、エタノール、イソプロパノール、ｎ−プロパノール、ｎ−ブタノール、イソブタノール、ｔ−ブタノールなどが好ましい。
【０１３５】
なお、これら溶剤（Ｂ）に加えて、フォトレジスト層（Ｌ１）を再溶解させない範囲内で、塗布性等の改善を目的として、水に可溶な有機溶媒を併用してもよい。
【０１３６】
水に可溶な有機溶媒としては、水に対して１質量％以上溶解するものであればとくに制限されない。例えば、アセトン、メチルエチルケトンなどのケトン類；酢酸メチル、酢酸エチルなどの酢酸エステル類；ジメチルホルムアミド、ジメチルスルホキシド、メチルセロソルブ、セロソルブアセテート、ブチルセロソルブ、ブチルカルビトール、カルビトールアセテートなどといった極性溶媒などが好ましくあげられる。
【０１３７】
水またはアルコール類に加えて添加される水溶性の有機溶媒の添加量は、溶剤（Ｂ）全体量に対し、０．１〜９５質量％、好ましくは０．５〜７５質量％、より好ましくは１〜５０質量％、特に好ましくは１〜３０質量％である。
【０１３８】
本発明の反射防止層（Ｌ２）を形成するコーティング組成物は、必要に応じて、塩基性の物質、例えばアンモニアまたは有機アミン類から選ばれる少なくとも１種を添加しても良い。この場合、コーティング組成物中でｐＫａが１１以下の酸性ＯＨ基は、たとえばアンモニウム塩、アミン塩などの形で親水性誘導体部位になっていることもある。
【０１３９】
塩基性物質の添加は、特に含フッ素重合体（Ａ）中の任意成分である構造単位Ｎが親水性基として−ＣＯＯＨまたは−ＳＯ3Ｈを有しているとき、水溶性・現像液溶解性を向上させる点で、また、現像液溶解速度の再現性を保つために有効である。また、コーティング組成物のｐＨを最適な範囲に調整するためにも有効である。
【０１４０】
有機アミン類は水溶性の有機アミン化合物が好ましく、例えばメチルアミン、エチルアミン、プロピルアミン、ブチルアミン、シクロヘキシルアミンなどの第一級アミン類；ジメチルアミン、ジエチルアミン、ジプロピルアミン、ジブチルアミンなどの第二級アミン類；トリメチルアミン、トリエチルアミン、トリプロピルアミン、トリブチルアミン、ピリジン、ピロール、ピペリジン、オキサゾール、モルホリンなどの第三級アミン類；モノエタノールアミン、プロパノールアミン、ジエタノールアミン、トリエタノールアミン、トリス（ヒドロキシメチル）アミノメタンなどのヒドロキシルアミン類；水酸化テトラメチルアンモニウム、水酸化テトラエチルアンモニウム、水酸化テトラプロピルアンモニウム、水酸化テトラブチルアンモニウムなどの第四級アンモニウム化合物；エチレンジアミン、ジエチレンジアミン、テトラエチレンジアミン、ジエチレントリアミン、テトラエチレントリアミン、イミダゾール、イミダゾリジン、ピラジン、ｓ−トリアジン等の第一級〜第三級の多価アミン類などが好ましくあげられる。
【０１４１】
なかでも、低屈折率の維持、現像液溶解速度の向上という面で、モノエタノールアミン、プロパノールアミン、ジエタノールアミン、トリエタノールアミン、トリス（ヒドロキシメチル）アミノメタンなどのヒドロキシルアミン類であることが好ましく、なかでも特にモノエタノールアミンが好ましい。
【０１４２】
コーティング組成物においてアンモニアまたは有機アミン類の添加量は、使用する含フッ素重合体（Ａ）の親水性基１モルに対し、通常０．０１モル〜１０モルの範囲で添加でき、好ましくは０．１〜５モル、より好ましくは０．５〜１モルである。
【０１４３】
本発明の反射防止層（Ｌ２）を形成するコーティング組成物には、必要に応じて公知の界面活性剤を添加してもよい。
【０１４４】
界面活性剤の添加は下層のフォトレジスト層（Ｌ１）表面に対するコーティング組成物の濡れ性を改善し、均一な薄膜を形成するために有効である。またさらに、コーティング後、得られる反射防止層（Ｌ２）表面の表面張力を低下させ、その結果、現像液溶解性を安定化させる点でも好ましい。さらに、ストリエーションを防ぐ点でも好ましい。
【０１４５】
添加される界面活性剤として、ノニオン系界面活性剤、アニオン系界面活性剤、両性界面活性剤などがあげられるが、アニオン系界面活性剤が好ましく用いられる。
【０１４６】
ノニオン系界面活性剤としては、ポリオキシエチレンアルキルエーテル、例えばポリオキシエチレンラウリルエーテル、ポリオキシエチレンステアリルエーテル、ポリオキシエチレンオレイルエーテル、ポリオキシエチレンセチルエーテル、ポリオキシエチレンオクチルフェニルエーテル、ポリオキシエチレンノニルフェニルエーテル、ポリエチレングリコールジラウレート、ポリエチレングリコールジステアレートなど、ポリオキシエチレン脂肪酸ジエステル、ポリオキシ脂肪酸モノエステル、ポリオキシエチレンポリオキシプロピレンブロックポリマー、アセチレングリコール誘導体などがあげられる。
【０１４７】
また、アニオン系界面活性剤としては、アルキルジフェニルエーテルジスルホン酸、およびそのアンモニウム塩または有機アミン塩、アルキルジフェニルエーテルスルホン酸、およびそのアンモニウム塩または有機アミン塩、アルキルベンゼンスルホン酸、およびそのアンモニウム塩または有機アミン塩、ポリオキシエチレンアルキルエーテル硫酸、およびそのアンモニウム塩または有機アミン塩、アルキル硫酸、およびそのアンモニウム塩または有機アミン塩などがあげられる。
【０１４８】
両性界面活性剤としては、２−アルキル−Ｎ−カルボキシメチル−Ｎ−ヒドロキシエチルイミダゾリニウムベタイン、ラウリン酸アミドプロピルヒドロキシスルホンベタインなどがあげられる。
【０１４９】
また、さらにフッ素系界面活性剤も反射防止層（Ｌ２）に低屈折率性を維持させることができる点で好ましく、具体的には、
【０１５０】
【化２１】
0004752597.tif 000022
【０１５１】
【化２２】
0004752597.tif 000023
【０１５２】
【化２３】
0004752597.tif 000024
【０１５３】
などがあげられる。
【０１５４】
また、さらにフッ素系界面活性剤は上記低分子化合物のみならず、つぎの高分子系化合物も反射防止層（Ｌ２）に低屈折率性を維持させることができる点で好ましい。
【０１５５】
具体的には、（ａ）フルオロアルキル基を有するアクリル酸エステルまたはメタクリル酸エステル（単量体（ａ））、（ｂ）ポリアルキレングリコールアクリレートまたはポリアルキレングリコールメタクリレート（単量体（ｂ））、（ｃ）３−クロロ−２−ヒドロキシプロピル（メタ）アクリレート（単量体（ｃ））、および（ｄ）グリセロールモノ（メタ）アクリレート（単量体（ｄ））から誘導される構成単位を含有する数平均分子量１，０００〜５００，０００の共重合体、およびこれを含有する高分子型フッ素系界面活性剤があげられる。
【０１５６】
各構成単位を与える単量体について以下に説明する。
【０１５７】
単量体（ａ）としては、たとえば式：
Ｒｆ20Ｒ10ＯＣＯＣＲ11＝ＣＨ2
［式中、Ｒｆ20は炭素数３〜２０の直鎖状または分岐状のパーフルオロアルキル基、Ｒ11は水素原子またはメチル基、Ｒ10は炭素数１〜１０の直鎖状または分岐状のアルキレン基、−ＳＯ2Ｎ（Ｒ12）Ｒ13−基（Ｒ12は炭素数１〜１０のアルキル基、Ｒ13は炭素数１〜１０の直鎖状または分岐状のアルキレン基）または−ＣＨ2ＣＨ（ＯＲ14）ＣＨ2−基（Ｒ14は水素原子または炭素数１〜１０のアシル基）］で示される化合物の１種または２種以上があげられる。
【０１５８】
単量体（ａ）の好ましい例を以下にあげる。これらは単独または２種以上混合して使用してもよい。
（ａ−１）ＣＦ3（ＣＦ2）n（ＣＨ2）mＯＣＯＣＲ11＝ＣＨ2（式中、Ｒ11は水素原子またはメチル基、ｎは２〜１９の整数、ｍは１〜１０の整数）
具体例としては、
ＣＦ3（ＣＦ2）7（ＣＨ2）10ＯＣＯＣＨ＝ＣＨ2、
ＣＦ3（ＣＦ2）7（ＣＨ2）2ＯＣＯＣＨ＝ＣＨ2、
ＣＦ3（ＣＦ2）6ＣＨ2ＯＣＯＣ（ＣＨ3）＝ＣＨ2、
ＣＦ3（ＣＦ2）7（ＣＨ2）2ＯＣＯＣ（ＣＨ3）＝ＣＨ2、
ＣＦ3（ＣＦ2）9（ＣＨ2）2ＯＣＯＣ（ＣＨ3）＝ＣＨ2、
ＣＦ3（ＣＦ2）11（ＣＨ2）2ＯＣＯＣ（ＣＨ3）＝ＣＨ2
などがあげられる。
【０１５９】
（ａ−２）（ＣＦ3）2ＣＦ（ＣＦ2）n（ＣＨ2）mＯＣＯＣＲ11＝ＣＨ2（式中、Ｒ11は水素原子またはメチル基、ｎは０〜１７の整数、ｍは１〜１０の整数）
具体例としては、
（ＣＦ3）2ＣＦ（ＣＦ2）8（ＣＨ2）2ＯＣＯＣＨ＝ＣＨ2
などがあげられる。
【０１６０】
（ａ−３）ＣＦ3（ＣＦ2）nＳＯ2Ｎ（Ｒ12）（ＣＨ2）mＯＣＯＣＲ11＝ＣＨ2（式中、Ｒ11は水素原子またはメチル基、Ｒ12は炭素数１〜１０のアルキル基、ｎは２〜１９の整数、ｍは１〜１０の整数）
具体例としては、
ＣＦ3（ＣＦ2）7ＳＯ2Ｎ（ＣＨ3）（ＣＨ2）2ＯＣＯＣＨ＝ＣＨ2、
ＣＦ3（ＣＦ2）7ＳＯ2Ｎ（Ｃ2Ｈ5）（ＣＨ2）2ＯＣＯＣ（ＣＨ3）＝ＣＨ2
などがあげられる。
【０１６１】
（ａ−４）（ＣＦ3）2ＣＦ（ＣＦ2）nＣＨ2ＣＨ（ＯＲ14）（ＣＨ2）mＯＣＯＣＲ11＝ＣＨ2（式中、Ｒ11は水素原子またはメチル基、Ｒ14は水素原子または炭素数１〜１０のアシル基、ｎは０〜１７の整数、ｍは１〜１０の整数）
具体例としては、
（ＣＦ3）2ＣＦ（ＣＦ2）8ＣＨ2ＣＨ（ＯＣＯＣＨ3）ＣＨ2ＯＣＯＣ（ＣＨ3）＝ＣＨ2、
（ＣＦ3）2ＣＦ（ＣＦ2）8ＣＨ2ＣＨ（ＯＨ）ＣＨ2ＯＣＯＣＨ＝ＣＨ2
などがあげられる。
【０１６２】
単量体（ｂ）としては、たとえば式：
ＣＨ2＝ＣＲ15ＣＯＯ−（Ｒ16Ｏ）n−Ｒ17
（式中、Ｒ15およびＲ17は水素原子またはメチル基、Ｒ16は炭素数２〜６のアルキレン基、ｎは３〜５０の整数）で示される化合物の１種または２種以上であることが好ましい。
【０１６３】
Ｒ16としては、通常−ＣＨ2ＣＨ2−が好適であるが、−ＣＨ（ＣＨ3）ＣＨ2−、−ＣＨ（Ｃ2Ｈ5）ＣＨ2−などであってもよい。すなわち本発明においては、Ｒ16が−ＣＨ2ＣＨ2−であるポリエチレングリコールアクリレートまたはメタクリレートが特に好ましく用いられ得る。また、ｎは３〜５０の整数から選ばれるが、通常はｎが９〜２５の整数から選ばれる場合に特に良好な結果が得られる。もちろん、Ｒ16の種類やｎの異なる２種以上の単量体の混合物の形態であってもよい。
【０１６４】
単量体（ｂ）の例を以下にあげる。これらは単独または２種以上混合して使用してもよい。
（ｂ−１）ＣＨ2＝ＣＲ15ＣＯＯ（ＣＨ2ＣＨ2Ｏ）nＲ17（式中、Ｒ15およびＲ17は水素原子またはメチル基、ｎは３〜５０の整数）
具体例としては、
ＣＨ2＝Ｃ（ＣＨ3）ＣＯＯ（ＣＨ2ＣＨ2Ｏ）3Ｈ、
ＣＨ2＝Ｃ（ＣＨ3）ＣＯＯ（ＣＨ2ＣＨ2Ｏ）6Ｈ、
ＣＨ2＝Ｃ（ＣＨ3）ＣＯＯ（ＣＨ2ＣＨ2Ｏ）9Ｈ、
ＣＨ2＝Ｃ（ＣＨ3）ＣＯＯ（ＣＨ2ＣＨ2Ｏ）40Ｈ、
ＣＨ2＝Ｃ（ＣＨ3）ＣＯＯ（ＣＨ2ＣＨ2Ｏ）9ＣＨ3、
ＣＨ2＝Ｃ（ＣＨ3）ＣＯＯ（ＣＨ2ＣＨ2Ｏ）23ＣＨ3
などがあげられる。
【０１６５】
（ｂ−２）ＣＨ2＝ＣＲ15ＣＯＯ（ＣＨ2ＣＨ（ＣＨ3）Ｏ）nＲ17（式中、Ｒ15およびＲ17は水素原子またはメチル基、ｎは３〜５０の整数）
具体例としては、
ＣＨ2＝Ｃ（ＣＨ3）ＣＯＯ（ＣＨ2ＣＨ（ＣＨ3）Ｏ）12Ｈ、
ＣＨ2＝ＣＨＣＯＯ（ＣＨ2ＣＨ（ＣＨ3）Ｏ）11ＣＨ3
などがあげられる。
【０１６６】
（ｂ−３）ＣＨ2＝ＣＲ15ＣＯＯ（ＣＨ2ＣＨ2Ｏ）n（ＣＨ2ＣＨ（ＣＨ3）Ｏ）mＲ17（式中、Ｒ15およびＲ17は水素原子またはメチル基、ｎ＋ｍは３〜５０の整数）
具体例としては、
ＣＨ2＝Ｃ（ＣＨ3）ＣＯＯ（ＣＨ2ＣＨ2Ｏ）5（ＣＨ2ＣＨ（ＣＨ3）Ｏ）3Ｈ
などがあげられる。
【０１６７】
単量体（ｃ）の３−クロロ−２−ヒドロキシプロピル（メタ）アクリレートは、式：
ＣＨ2＝ＣＲ18ＣＯＯＣＨ2ＣＨ（ＯＨ）ＣＨ2Ｃｌ
（式中、Ｒ18は水素原子またはメチル基）で示される３−クロロ−２−ヒドロキシプロピルアクリレートおよび／または３−クロロ−２−ヒドロキシプロピルメタクリレートである。
【０１６８】
単量体（ｄ）のグリセロールモノ（メタ）アクリレートは、式：
ＣＨ2＝ＣＲ19ＣＯＯＣＨ2ＣＨ（ＯＨ）ＣＨ2ＯＨ
（式中、Ｒ19は水素原子またはメチル基）で示されるグリセロールモノアクリレートおよび／またはグリセロールモノメタクリレートである。
【０１６９】
本発明で用い得る高分子型フッ素系界面活性剤としての共重合体において、フルオロアルキル基を有する（メタ）アクリル酸エステル（単量体（ａ））の共重合割合は、少なくとも５質量％、好ましくは６〜７０質量％である。
【０１７０】
ポリアルキレングリコール（メタ）アクリレート（単量体（ｂ））の共重合割合は、少なくとも１０質量％、好ましくは１４〜６０質量％である。１０質量％未満では水に対する分散性が低下する傾向にある。
【０１７１】
３−クロロ−２−ヒドロキシプロピル（メタ）アクリレート（単量体（ｃ））の共重合割合は、少なくとも０．５質量％、好ましくは０．５〜３０質量％であり、グリセロールモノ（メタ）アクリレート（単量体（ｄ））の共重合割合は、少なくとも０．５質量％、好ましくは０．５〜３０質量％である。
【０１７２】
また、３−クロロ−２−ヒドロキシプロピル（メタ）アクリレート（単量体（ｃ））とグリセロールモノ（メタ）アクリレート（単量体（ｄ））の合計の共重合割合は、少なくとも１質量％、好ましく１．２〜３０質量％であることが好ましい。また、単量体（ｃ）および単量体（ｄ）の合計に対する３−クロロ−２−ヒドロキシプロピル（メタ）アクリレート（単量体（ｃ））の割合は、１０〜９０質量％、特に２０〜８０質量％であることが好ましい。
【０１７３】
かかる高分子型フッ素系界面活性剤の数平均分子量は、１，０００〜５００，０００、好ましくは５，０００〜２００，０００である。１，０００未満では耐久性が低下する傾向にあり、５００，０００を超えると処理液粘度が高くなり、作業性が低下することがある。また高分子型フッ素系界面活性剤は、ランダム共重合体であっても、ブロック共重合体であってもよい。
【０１７４】
これらの高分子型フッ素系界面活性剤として用いる共重合体には、単量体（ａ）、（ｂ）、（ｃ）および（ｄ）の他に、これらと共重合可能なエチレン、塩化ビニル、ハロゲン化ビニリデン、スチレン、（メタ）アクリル酸、（メタ）アクリル酸のアルキルエステル、ベンジルメタクリレート、ビニルアルキルケトン、ビニルアルキルエーテル、イソプレン、クロロプレン、無水マレイン酸、ブタジエンなどのフルオロアルキル基を含まない単量体を共重合させることができる。これらの他の単量体を共重合することにより、共重合体の分散性、均一塗布性、低屈折率性、撥水撥油性、耐久性を向上させることができる。また、溶解性、耐水性その他の種々の性質を適宜改善することもできる。これらのフルオロアルキル基を含まない共単量体の共重合割合は、０〜４０質量％、好ましくは０〜２０質量％である。
【０１７５】
本発明における高分子型フッ素系界面活性剤として好適な共重合体の具体的な組成としては、たとえばつぎの共重合体組成が例示できるが、これらに限定されるものではない。
【０１７６】
（組成Ｉ）
ＣＦ3ＣＦ2（ＣＦ2ＣＦ2）nＣＨ2ＣＨ2ＯＣＯＣ（ＣＨ3）＝ＣＨ2（ｎ＝３、４、５の化合物の重量比５：３：１の混合物）で示される単量体（ａ）が１９〜２２質量部、
ＣＨ2＝Ｃ（ＣＨ3）ＣＯＯ（ＣＨ2ＣＨ2Ｏ）9ＣＨ3の単量体（ｂ）が８〜１３質量部、
ＣＨ2＝Ｃ（ＣＨ3）ＣＯＯ（ＣＨ2ＣＨ（ＣＨ3）Ｏ）12Ｈの単量体（ｂ）が４〜７質量部、
ＣＨ2＝Ｃ（ＣＨ3）ＣＯＯＣＨ2ＣＨ（ＯＨ）ＣＨ2Ｃｌの単量体（ｃ）が３〜５質量部、
ＣＨ2＝Ｃ（ＣＨ3）ＣＯＯＣＨ2ＣＨ（ＯＨ）ＣＨ2ＯＨの単量体（ｄ）が１〜２質量部
からなる共重合体。
【０１７７】
（組成II）
ＣＦ3ＣＦ2（ＣＦ2ＣＦ2）nＣＨ2ＣＨ2ＯＣＯＣ（ＣＨ3）＝ＣＨ2（ｎ＝３、４の化合物の重量比５．４：１の混合物）で示される単量体（ａ）が８〜１３質量部、
ＣＨ2＝Ｃ（ＣＨ3）ＣＯＯ（ＣＨ2ＣＨ2Ｏ）9ＣＨ3の単量体（ｂ）が８〜１２質量部、
ＣＨ2＝Ｃ（ＣＨ3）ＣＯＯ（ＣＨ2ＣＨ（ＣＨ3）Ｏ）12Ｈの単量体（ｂ）が４〜９質量部、
ＣＨ2＝Ｃ（ＣＨ3）ＣＯＯＣＨ2ＣＨ（ＯＨ）ＣＨ2Ｃｌの単量体（ｃ）が０．５〜３質量部、
ＣＨ2＝Ｃ（ＣＨ3）ＣＯＯＣＨ2ＣＨ（ＯＨ）ＣＨ2ＯＨの単量体（ｄ）が０．３〜２質量部
からなる共重合体。
【０１７８】
（組成III）
ＣＦ3ＣＦ2（ＣＦ2ＣＦ2）nＣＨ2ＣＨ2ＯＣＯＣ（ＣＨ3）＝ＣＨ2（ｎ＝３、４の化合物の重量比３．９：１の混合物）で示される単量体（ａ）が５〜８質量部、
ＣＨ2＝Ｃ（ＣＨ3）ＣＯＯ（ＣＨ2ＣＨ2Ｏ）9ＣＨ3の単量体（ｂ）が１４〜１７質量部、
ＣＨ2＝Ｃ（ＣＨ3）ＣＯＯ（ＣＨ2ＣＨ（ＣＨ3）Ｏ）12Ｈの単量体（ｂ）が５〜８質量部、
ＣＨ2＝Ｃ（ＣＨ3）ＣＯＯＣＨ2ＣＨ（ＯＨ）ＣＨ2Ｃｌの単量体（ｃ）が０．５〜１．５質量部、
ＣＨ2＝Ｃ（ＣＨ3）ＣＯＯＣＨ2ＣＨ（ＯＨ）ＣＨ2ＯＨの単量体（ｄ）が０．５〜１．５質量部
からなる共重合体。
【０１７９】
この他、市販品として、ＫＰ３４１（商品名、信越化学工業製）、ポリフローＮｏ．７５，同Ｎｏ．９５（商品名、共栄社油脂化学工業製）、エフトップＥＦ３０１、同ＥＦ３０３、同ＥＦ３５２、同ＥＦ２０４（商品名、トーケムプロダクツ製）、メガファックＦ１７１、同Ｆ１７３（商品名、大日本インキ化学工業製）、フロラードＦＣ４３０、同ＦＣ４３１（商品名、住友スリーエム製）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（商品名、旭硝子製）等をあげることができる。これらの界面活性剤は、単独でまたは２種以上を混合して使用することができる。
【０１８０】
前記界面活性剤の配合量は、反射防止膜材料中の重合体成分の合計１００質量部当たり、通常、１００質量部以下、好ましくは７０質量部以下、特に好ましくは０．１〜５０質量部である。
【０１８１】
本発明の反射防止層（Ｌ２）を形成するコーティング組成物には、必要に応じて公知の酸を添加しても良い。
【０１８２】
酸の添加は、主としてコーティング組成物のｐＨを４以下に調整する目的で添加され、好ましくはｐＨで３以下、より好ましくは２以下に調整される。
【０１８３】
酸性のコーティング組成物により反射防止層（Ｌ２）を形成することで、露光後、フォトレジスト層（Ｌ１）より反射防止層（Ｌ２）への酸の拡散や移動を防止でき、レジストパターンの形状のＴ−トップ化を防止できる。
【０１８４】
本発明に用いられる酸は、有機酸あるいは無機酸の何れでもよい。有機酸としてはアルキルスルホン酸、アルキルベンゼンスルホン酸、アルキルカルボン酸、アルキルベンゼンカルボン酸、および一部がフッ素化されたものが好ましいものとしてあげられる。そして前記アルキル基としては、炭素数がＣ１〜Ｃ２０までのものが好ましい。これらの有機酸は組成物中に通常、０．１〜２．０質量％、好ましくは０．５〜１．０質量％の添加量で用いられる。
【０１８５】
フッ素系の有機酸は、そのフッ素鎖がパーフルオロアルキル基、ハイドロフルオロアルキル基からなるフルオロアルキルスルホン酸、フルオロアルキルカルボン酸でもよく、また直鎖および分岐鎖でもよい。
【０１８６】
前記フルオロアルキル基としては、例えば炭素数が１〜４のフルオロアルキル基を有するものだけでなく、炭素数５〜１５のフルオロアルキル基のほか、１，１，２，２，３，３，４，４，５，５−デカフルオロペンチル基；１，１，２，２，３，３，４，４，５，５，６，６−ドデカフルオロヘキシル基；１，１，２，２，３，３，４，４，５，５，６，６，７，７−テトラデカフルオロヘプチル基；１，１，２，２，３，３，４，４，５，５，６，６，７，７，８，８−ヘキサデカフルオロオクチル基；１，１，２，２，３，３，４，４，５，５，６，６，７，７，８，８，９，９−オクタデカフルオロノニル基；１，１，２，２，３，３，４，４，５，５，６，６，７，７，８，８，９，９，１０，１０−エイコサフルオロデシル基；２−（パーフルオロノニル）エチル基、２，２，３，３，４，４，５，５，６，６，７，７，８，８，９，９，１０，１０，１１，１１−エイコサフルオロウンデシル基、パーフルオロデシルメチル基、１，１，２，２，３，３，４，４，５，５，６，６，７，７，８，８，９，９，１０，１０，１１，１１−ドコサフルオロウンデシル基、パーフルオロウンデシル基；２−（パーフルオロデシル）エチル基、２，２，３，３，４，４，５，５，６，６，７，７，８，８，９，９，１０，１０，１１，１１，１２，１２−ドコサフルオロドデシル基、パーフルオロウンデシルメチル基、１，１，２，２，３，３，４，４，５，５，６，６，７，７，８，８，９，９，１０，１０，１１，１１，１２，１２−テトラコサフルオロドデシル基、パーフルオロドデシル基；２−（パーフルオロウンデシル）エチル基、２，２，３，３，４，４，５，５，６，６，７，７，８，８，９，９，１０，１０，１１，１１，１２，１２，１３，１３−テトラコサフルオロトリデシル基、パーフルオロドデシルメチル基、１，１，２，２，３，３，４，４，５，５，６，６，７，７，８，８，９，９，１０，１０，１１，１１，１２，１２，１３，１３−ヘキサコサフルオロトリデシル基、パーフルオロトリデシル基；２−（パーフルオロドデシル）エチル基、２，２，３，３，４，４，５，５，６，６，７，７，８，８，９，９，１０，１０，１１，１１，１２，１２，１３，１３，１４，１４−ヘキサコサフルオロテトラデシル基、パーフルオロトリデシルメチル基、１，１，２，２，３，３，４，４，５，５，６，６，７，７，８，８，９，９，１０，１０，１１，１１，１２，１２，１３，１３，１４，１４−オクタコサフルオロテトラデシル基、パーフルオロテトラデシル基；２−（パーフルオロトリデシル）エチル基、２，２，３，３，４，４，５，５，６，６，７，７，８，８，９，９，１０，１０，１１，１１，１２，１２，１３，１３，１４，１４，１５，１５−オクタコサフルオロペンタデシル基、パーフルオロテトラデシルメチル基、１，１，２，２，３，３，４，４，５，５，６，６，７，７，８，８，９，９，１０，１０，１１，１１，１２，１２，１３，１３，１４，１４，１５，１５−トリアコンタフルオロペンタデシル基、パーフルオロペンタデシル基等をあげることができる。
【０１８７】
このようなフルオロアルキルスルホン酸の具体例としては、２−（パーフルオロプロピル）エタンスルホン酸、１，１，２，２，３，３，４，４，５，５−デカフルオロペンタンスルホン酸、パーフルオロペンタンスルホン酸；２−（パーフルオロブチル）エタンスルホン酸、１，１，２，２，３，３，４，４，５，５，６，６−ドデカフルオロヘキサンスルホン酸、パーフルオロヘキサンスルホン酸；２−（パーフルオロペンチル）エタンスルホン酸、１，１，２，２，３，３，４，４，５，５，６，６，７，７−テトラデカフルオロヘプタンスルホン酸、パーフルオロヘプタンスルホン酸；２−（パーフルオロヘキシル）エタンスルホン酸、１，１，２，２，３，３，４，４，５，５，６，６，７，７，８，８−ヘキサデカフルオロオクタンスルホン酸、パーフルオロオクタンスルホン酸；２−（パーフルオロヘプチル）エタンスルホン酸、１，１，２，２，３，３，４，４，５，５，６，６，７，７，８，８，９，９−オクタデカフルオロノナンスルホン酸、パーフルオロノナンスルホン酸；２−（パーフルオロオクチル）エタンスルホン酸、１，１，２，２，３，３，４，４，５，５，６，６，７，７，８，８，９，９，１０，１０−エイコサフルオロデカンスルホン酸、パーフルオロデカンスルホン酸；２−（パーフルオロノニル）エタンスルホン酸、１，１，２，２，３，３，４，４，５，５，６，６，７，７，８，８，９，９，１０，１０，１１，１１−ドコサフルオロウンデカンスルホン酸、パーフルオロウンデカンスルホン酸；２−（パーフルオロデシル）エタンスルホン酸、１，１，２，２，３，３，４，４，５，５，６，６，７，７，８，８，９，９，１０，１０，１１，１１，１２，１２−テトラコサフルオロドデカンスルホン酸、パーフルオロドデカンスルホン酸；２−（パーフルオロウンデシル）エタンスルホン酸、１，１，２，２，３，３，４，４，５，５，６，６，７，７，８，８，９，９，１０，１０，１１，１１，１２，１２，１３，１３−ヘキサコサフルオロトリデカンスルホン酸、パーフルオロトリデカンスルホン酸；２−（パーフルオロドデシル）エタンスルホン酸、１，１，２，２，３，３，４，４，５，５，６，６，７，７，８，８，９，９，１０，１０，１１，１１，１２，１２，１３，１３，１４，１４−オクタコサフルオロテトラデカンスルホン酸、パーフルオロテトラデカンスルホン酸；２−（パーフルオロトリデシル）エタンスルホン酸、１，１，２，２，３，３，４，４，５，５，６，６，７，７，８，８，９，９，１０，１０，１１，１１，１２，１２，１３，１３，１４，１４，１５，１５−トリアコンタフルオロペンタデカンスルホン酸、パーフルオロペンタデカンスルホン酸等をあげることができる。
【０１８８】
また、フルオロアルキルカルボン酸の具体例としては、２−（パーフルオロプロピル）エタンカルボン酸、１，１，２，２，３，３，４，４，５，５−デカフルオロペンタンカルボン酸、パーフルオロペンタンカルボン酸；２−（パーフルオロブチル）エタンカルボン酸、１，１，２，２，３，３，４，４，５，５，６，６−ドデカフルオロヘキサンカルボン酸、パーフルオロヘキサンカルボン酸；２−（パーフルオロペンチル）エタンカルボン酸、１，１，２，２，３，３，４，４，５，５，６，６，７，７−テトラデカフルオロヘプタンカルボン酸、パーフルオロヘプタンカルボン酸；２−（パーフルオロヘキシル）エタンカルボン酸、１，１，２，２，３，３，４，４，５，５，６，６，７，７，８，８−ヘキサデカフルオロオクタンカルボン酸、パーフルオロオクタンカルボン酸；２−（パーフルオロヘプチル）エタンカルボン酸、１，１，２，２，３，３，４，４，５，５，６，６，７，７，８，８，９，９−オクタデカフルオロノナンカルボン酸、パーフルオロノナンカルボン酸；２−（パーフルオロオクチル）エタンカルボン酸、１，１，２，２，３，３，４，４，５，５，６，６，７，７，８，８，９，９，１０，１０−エイコサフルオロデカンカルボン酸、パーフルオロデカンカルボン酸；２−（パーフルオロノニル）エタンカルボン酸、１，１，２，２，３，３，４，４，５，５，６，６，７，７，８，８，９，９，１０，１０，１１，１１−ドコサフルオロウンデカンカルボン酸、パーフルオロウンデカンカルボン酸；２−（パーフルオロデシル）エタンカルボン酸、１，１，２，２，３，３，４，４，５，５，６，６，７，７，８，８，９，９，１０，１０，１１，１１，１２，１２−テトラコサフルオロドデカンカルボン酸、パーフルオロドデカンカルボン酸；２−（パーフルオロウンデシル）エタンカルボン酸、１，１，２，２，３，３，４，４，５，５，６，６，７，７，８，８，９，９，１０，１０，１１，１１，１２，１２，１３，１３−ヘキサコサフルオロトリデカンカルボン酸、パーフルオロトリデカンカルボン酸；２−（パーフルオロドデシル）エタンカルボン酸、１，１，２，２，３，３，４，４，５，５，６，６，７，７，８，８，９，９，１０，１０，１１，１１，１２，１２，１３，１３，１４，１４−オクタコサフルオロテトラデカンカルボン酸、パーフルオロテトラデカンカルボン酸；２−（パーフルオロトリデシル）エタンカルボン酸、１，１，２，２，３，３，４，４，５，５，６，６，７，７，８，８，９，９，１０，１０，１１，１１，１２，１２，１３，１３，１４，１４，１５，１５−トリアコンタフルオロペンタデカンカルボン酸、パーフルオロペンタデカンカルボン酸等をあげることができる。
【０１８９】
これらのフルオロアルキルスルホン酸およびフルオロアルキルカルボン酸は、単独でまたは２種以上を混合して使用することができる。
【０１９０】
また、無機酸としては、硫酸、塩酸、硝酸、りん酸、フッ化水素酸、臭化水素酸などが好ましい。これらの無機酸はコーティング組成物のｐＨを４．０以下とする目的において好ましいものである。また、無機酸の使用量はコーティング組成物に対して通常、０．０１〜０．２質量％の量で用いられる。これらの有機酸および無機酸は単独で用いられても、２種以上が併用されてもよい。
【０１９１】
本発明の反射防止層（Ｌ２）を形成するコーティング組成物には、必要に応じてさらに、含フッ素重合体（Ａ）以外の水溶性ポリマーを添加しても良い。水溶性ポリマーは、成膜性を改善するために利用でき、被膜の屈折率や透明性を悪化させない範囲（ポリマーの種類、使用量）で使用しても良い。
【０１９２】
水溶性ポリマーとしては、例えばポリビニルアルコール類、ポリアルキルビニルエーテル類（ポリメチルビニルエーテル、ポリエチルビニルエーテル）、ポリアクリル酸類、カルボキシル基含有アクリレート系樹脂、ポリメタクリル酸類、ポリエチレングリコール類、セルロース類などがあげられる。
【０１９３】
水溶性ポリマーの使用量は、コーティング組成物中に含まれる含フッ素重合体（Ａ）１００質量部に対して、０．１〜１００質量部、好ましくは０．５〜５０質量部、より好ましくは１〜３０質量部、特に好ましくは１〜１０質量部である。
【０１９４】
本発明の反射防止層（Ｌ２）を形成するコーティング組成物には、必要に応じて公知の光酸発生剤を添加しても良い。コーティング組成物に光酸発生剤を添加することで、露光後、フォトレジスト層（Ｌ１）より反射防止層（Ｌ２）への酸の拡散や移動を防止でき、レジストパターンの形状のＴ−トップ化を防止できる。
【０１９５】
酸発生剤としては、例えばオニウム塩、ハロアルキル基含有化合物、ｏ−キノンジアジド化合物、ニトロベンジル化合物、スルホン酸エステル化合物、スルホン化合物等があげられ、これらの酸発生剤を単独でまたは２種以上を混合して使用することができる。好ましい酸発生剤は、オニウム塩である。
【０１９６】
前記酸発生剤の配合量は、コーティング組成物中の重合体（Ａ）の１００質量部に対して、通常、２０質量部以下、好ましくは１０質量部以下、特には５質量部以下である。酸発生剤の使用量が多すぎると、レジスト積層体の現像性を低下させたり、反射防止層（Ｌ２）の透明性や屈折率を悪化させる傾向を示す。
【０１９７】
またさらに、本発明の反射防止層（Ｌ２）を形成するコーティング組成物には、必要に応じて、消泡剤、吸光剤、保存安定剤、防腐剤、接着助剤、光酸発生剤、染料などを添加しても良い。
【０１９８】
本発明の反射防止層（Ｌ２）を形成するコーティング組成物において、含フッ素重合体（Ａ）の含有率は、重合体の種類、分子量、添加物の種類、量、溶剤の種類などによって異なり、薄層被膜を形成可能となる適切な粘度となるように適宜選択される。例えばコーティング組成物全体に対し０．１〜５０質量％、好ましくは０．５〜３０質量％、より好ましくは１〜２０質量％、特には２〜１０質量％である。
【０１９９】
コーティング組成物はフォトレジスト層（Ｌ１）上に塗布され、反射防止層（Ｌ２）を形成する。塗布方法としては従来公知の方法が採用され、特に回転塗布法、流延塗布法、ロール塗布法などが好適に例示でき、なかでも回転塗布法（スピンコート法）が好ましい。その他の反射防止層（Ｌ２）の形成法については後述する。
【０２００】
つぎに本発明のフォトレジスト層（Ｌ１）上に反射防止層（Ｌ２）を設けてフォトレジスト積層体を形成する方法、さらにはそのフォトレジスト積層体を用いて微細パターンを形成する方法についての一例を図面を参照して説明する。
【０２０１】
図１は、本発明のフォトレジスト積層体の形成方法を経由しての微細パターン形成方法の各工程（ａ）〜（ｅ）を説明するための概略図である。
【０２０２】
（ａ）フォトレジスト層（Ｌ１）の形成工程：
まず、図１（ａ）に示すように基板Ｌ０にフォトレジスト組成物を回転塗布法等によって０．０１〜５μｍ、好ましくは０．０５〜０．５μｍ、より好ましくは０．１〜０．３μｍの膜厚で塗布する。
【０２０３】
ついで１５０℃以下、好ましくは８０〜１３０℃の所定の温度でプリベーク処理を行って、フォトレジスト層Ｌ１を形成する。
【０２０４】
なお、ここで用いられる前記基板としては、例えばシリコンウェハー；ガラス基板；有機系または無機系反射防止膜が設けられたシリコンウェハーやガラス基板；表面に各種の絶縁膜、電極および配線などが形成された段差を有するシリコンウェハー；マスクブランクス；ＧａＡｓ、ＡｌＧａＡｓ等のIII−Ｖ族化合物半導体ウェハーやII−VI族化合物半導体ウェハー；水晶、石英またはリチウムタンタレイト等の圧電体ウェハーなどがあげられる。
【０２０５】
本発明で用いるフォトレジスト組成物としては、従来のフォトレジスト組成物が利用できる。例えばノボラック樹脂とジアゾナフトキノンを主成分とするポジ型フォトレジスト（ｇ線、ｉ線リソグラフィー）、ポリヒドロキシスチレンをバインダー樹脂に用いた化学増幅型ポジ型またはネガ型レジスト（ＫｒＦリソグラフィー）、側鎖に脂環式構造を有するアクリル系ポリマーやポリノルボルネン構造を有する脂環式重合体などを用いた化学増幅型ポジ型フォトレジスト（ＡｒＦリソグラフィー）などが利用できる。
【０２０６】
本発明の反射防止層（Ｌ２）は、従来のものに比べより一層の低屈折率化が実現できるため、特に側鎖に脂環式構造を有するアクリル系ポリマーやポリノルボルネン構造を有する脂環式重合体などを用いた化学増幅型ポジ型フォトレジスト（ＡｒＦリソグラフィー）を用いたフォトリソグラフィープロセスにおいて好ましく適用でき、精密なパターン形状やパターンの高寸法精度、さらにはそれらの再現性において効果的に目的を達成するものである。
【０２０７】
（ｂ）反射防止層（Ｌ２）の形成工程：
図１（ｂ）に示すように、乾燥後のフォトレジスト層Ｌ１上に、前述の含フッ素重合体（Ａ）を含むコーティング組成物を回転塗布法等によって塗布する。ついで、必要に応じてプリベークを行ない、反射防止層Ｌ２を形成する。
【０２０８】
その際、反射防止層Ｌ２の膜厚ｄtarcは、数式：
ｄtarc＝ｘ・λ／４ｎtarc
（式中、ｄtarcは反射防止層の膜厚（ｎｍ）；ｘは奇数の整数；λは露光波長（ｎｍ）；ｎtarcは反射防止層の露光波長（λ）で測定した屈折率）で算出される膜厚に調整することが好ましい。それによってレジスト被膜の上側界面での反射防止効果、つまり反射率が低減し、定在波の影響を低減できる。
【０２０９】
プリベークは、反射防止層Ｌ２中の残留溶剤（Ｂ）を蒸発させ、さらに均質な薄層被膜を形成するために適宜、条件選択される。例えばプリベーク温度は室温〜１５０℃の範囲内から選ばれ、好ましくは４０〜１２０℃、より好ましくは６０〜１００℃である。
【０２１０】
（ｃ）露光工程：
つぎに図１（ｃ）に示すように、フォトレジスト積層体（Ｌ１＋Ｌ２）に所望のパターンを有するマスク１１を介して、矢印１３で示すようにエネルギー線を照射することによって、特定の領域１２を選択的に露光することによってパターン描画を行なう。
【０２１１】
このときエネルギー線（あるいは化学放射線）としては、例えばｇ線（４３６ｎｍ波長）、ｉ線（３６５ｎｍ波長）、ＫｒＦエキシマレーザー光（２４８ｎｍ波長）、ＡｒＦエキシマレーザー光（１９３ｎｍ波長）、Ｆ2レーザー光（１５７ｎｍ波長）などがあげられ、フォトリソグラフィープロセスに応じて適宜選択して使用する。
【０２１２】
その他、Ｘ線、高エネルギー電子線、シンクロトロン放射光等を露光光として用いたり、マスクを用いずに電子線、イオンビーム線等を走査して前記フォトレジスト積層体を直接パターン露光することも可能である。
【０２１３】
なかでも、ＫｒＦエキシマレーザー光、ＡｒＦエキシマレーザー光を露光光として用いる場合に、本発明の反射防止効果がもっとも発揮される。
【０２１４】
続いて、７０〜１６０℃、好ましくは９０〜１４０℃で３０秒間〜１０分間程度の露光後ベーキング（ＰＥＢ工程）を行うことによって、図１（ｄ）に示すように、フォトレジスト層Ｌ１の露光領域１２に潜像１４を形成させる。このとき、露光によって生じた酸が触媒として作用して溶解抑止基（保護基）が分解されるため、現像液溶解性が向上しレジスト膜の露光部分が現像液に可溶化する。
【０２１５】
また反射防止層Ｌ２は、上記露光後ベーキング（ＰＥＢ工程）を実施する前に純水などでリンスすることで予め除去しても良いし、ＰＥＢ後の現像工程において除去しても良い。
【０２１６】
（ｄ）現像工程：
ついで露光後ベーキングを行ったフォトレジスト層Ｌ１に対して現像液で現像処理を行うと、フォトレジスト層Ｌ１の未露光部分は現像液に対する溶解性が低いため基板上に残存するが、一方、上述したように露光領域１２は現像液に溶解する。
【０２１７】
一方、上層の反射防止層Ｌ２は、露光部、未露光部に関わらず現像液溶解性に優れているため、たとえ残存していても現像工程で露光部と同時に除去される。
【０２１８】
現像液としては２．３８質量％のテトラメチルアンモニウムヒドロキサイド水溶液が好ましく用いられる。またさらに、反射防止層Ｌ２表面、フォトレジスト層Ｌ１表面との濡れ性を調整するため、２．３８質量％のテトラメチルアンモニウムヒドロキサイド水溶液中に界面活性剤やメタノール、エタノール、プロパノールまたはブタノールなどのアルコール類を添加したものを用いても良い。
【０２１９】
ついで、純水、低級アルコールまたはそれらの混合物などで前記現像液を洗い流したあと、基板を乾燥させることにより、図１（ｅ）に示すような所望のレジストパターン１５を形成することができる。
【０２２０】
なお、以上の例では、基板Ｌ０の上にフォトレジスト積層体を形成する場合について説明した。しかし、これはいわゆる基板の上にて限定されるものではなく、基板上の導電膜あるいは絶縁膜など所定の層の上に形成されてよい。また、かかる基板上に例えばＢｒｅｗｅｒ  Ｓｃｉｅｎｃｅ社製のＤＵＶ−３０、ＤＵＶ−３２、ＤＵＶ−４２、ＤＵＶ−４４などの反射防止膜（下層反射防止層）を施すことも可能であるし、基板を密着性向上剤によって処理しても良い。
【０２２１】
また、このように形成した微細レジストパターンをマスクとして、その下の所定の層をエッチングして導電膜あるいは絶縁膜の所望の微細パターンを形成し、さらに他の工程を重ねて半導体装置など電子装置を製造することができる。これらの工程はよく知られているところであるから、説明は省略する。
【実施例】
【０２２２】
つぎに本発明を実施例に基づいて説明するが、本発明はこれらの実施例のみに限定されるものではない。
【０２２３】
なお、本発明および本特許請求の範囲および明細書に記載の諸物性値の測定法はつぎの方法による。
（１）単量体のｐＫａ
合成例１で用いた単量体（ｍ１−１）について、以下の方法でｐＫａを測定算出した。
【０２２４】
（ｐＫａの測定算出方法）
単量体（ｍ１−１）：
【０２２５】
【化２４】
0004752597.tif 000025
【０２２６】
を例にして測定算出法を記載する。
【０２２７】
水／アセトン＝１０／１５ｍｌ溶液に単量体（ｍ１−１）を０．７８６５ｇ入れ、室温下攪拌した。均一溶液であることを確認した後、０．２ｍｏｌ／ＬのＮａＯＨ溶液で滴定を行った。滴定曲線は、０．１５ｍｌずつＮａＯＨ溶液を滴下し、そのときのｐＨを記録して得た。滴定曲線の変曲点（滴定曲線の微分値＝ｄｐＨ／ｄｍｌの最大値）から等量点を決定した。この場合、等量点は１４．５ｍｌであった。この半分の値７．２５ｍｌでのｐＨを滴定曲線から読み取ると、１０．５８であった。あらかじめブランクで測定した水／アセトン溶液と水溶液の滴定曲線から、７．２５ｍｌ滴下時の液間電位差に由来するｐＨ差は１．２９であった。よって、１０．９８‐１．２９＝９．６９から、この単量体（ｍ１−１）のｐＫａを９．６９と決定した。
【０２２８】
同様の操作で、１．０８６５ｇの単量体（ｍ１−１）を滴定した場合、等量点は２０．１５ｍｌ、１／２等量点は１０．０８ｍｌとなり、１／２等量点でのｐＨは１０．７８となった。１０．０８ｍｌでの両溶液間のｐＨ差は１．１４となり、１０．７８−１．１４＝９．６４から、単量体（ｍ１−１）のｐＫａを９．６４と決定した。
【０２２９】
滴定溶液を約０．０５ｍｏｌ／ＬのＮａＯＨ溶液に代えて同様の操作を行ったとき、０．１１５ｇの単量体（ｍ１−１）の等量点は８．００ｍｌとなり、１／２等量点は４．００ｍｌ、このときのｐＨは１０．９２となった。４．００ｍｌでの両溶液間のｐＨ差は１．３８となり、１０．９２−１．３８＝９．５４から、単量体（ｍ１−１）のｐＫａを９．５４と決定した。
【０２３０】
この３回の実験から、単量体（ｍ１−１）のｐＫａを９．６とした。
【０２３１】
（２）組成分析：1Ｈ−ＮＭＲと19Ｆ−ＮＭＲとＩＲのデータから算出する。
【０２３２】
ＮＭＲはＢＲＵＫＥＲ社製のＡＣ−３００を用いる。
【０２３３】
1Ｈ−ＮＭＲ測定条件：３００ＭＨｚ（テトラメチルシラン＝０ｐｐｍ）
19Ｆ−ＮＭＲ測定条件：２８２ＭＨｚ（トリクロロフルオロメタン＝０ｐｐｍ）
の条件で室温にて測定する。
【０２３４】
ＩＲ分析：Ｐｅｒｋｉｎ  Ｅｌｍｅｒ社製フーリエ変換赤外分光光度計１７６０Ｘで室温にて測定する。
【０２３５】
（３）数平均分子量：
ゲルパーミエーションクロマトグラフィ（ＧＰＣ）により、東ソー（株）製のＧＰＣ  ＨＬＣ−８０２０を用い、Ｓｈｏｄｅｘ社製のカラム（ＧＰＣ  ＫＦ−８０１を１本、ＧＰＣ  ＫＦ−８０２を１本、ＧＰＣ  ＫＦ−８０６Ｍを２本直列に接続）を使用し、溶媒としてテトラハイドロフラン（ＴＨＦ）を流速１ｍｌ／分で流して測定し、単分散ポリスチレンを標準として分子量を算出した。
【０２３６】
（４）含フッ素重合体のフッ素含有率（質量％）：
酸素フラスコ燃焼法により試料１０ｍｇを燃焼し、分解ガスを脱イオン水２０ｍｌに吸収させ、吸収液中のフッ素イオン濃度をフッ素選択電極法（フッ素イオンメータ。オリオン社製の９０１型）で測定することによって求めた値を採用する。
【０２３７】
（５）含フッ素重合体のＯＲ基の含有率（モル数／重合体１００ｇ）：
1Ｈ−ＮＭＲと19Ｆ−ＮＭＲとＩＲのデータから算出する。ＮＭＲはＢＲＵＫＥＲ社製のＡＣ−３００を用いる。
【０２３８】
1Ｈ−ＮＭＲ測定条件：３００ＭＨｚ（テトラメチルシラン＝０ｐｐｍ）
19Ｆ−ＮＭＲ測定条件：２８２ＭＨｚ（トリクロロフルオロメタン＝０ｐｐｍ）
の条件で室温にて測定し、重合体中の各構造単位の存在比率より、重合体１００ｇ中に含まれる親水性基のモル数を算出する。
【０２３９】
（６）含フッ素重合体の溶剤溶解性
溶剤に含フッ素重合体濃度が５質量％となるように混合し、攪拌を行いながら室温で２４時間放置し、溶液の外観を観測する。評価は、つぎの基準で行う。
○：完全に溶解し、透明で均一な溶液となった。
×：一部または全く不溶で、不透明な溶液であった。
【０２４０】
（７）含フッ素重合体の水／イソプロパノール混合溶剤に対する溶解性
含フッ素重合体１ｇに、水／イソプロパノール（ＩＰＡ）混合溶媒の９ｇを加え攪拌しながら室温で２４時間放置し、さらに室温で２４時間靜置したのち溶液の外観を観測する。評価は、つぎの基準で行う。
○：完全に溶解し、透明で低粘度の均一な溶液となった。
△：透明で均一な溶液となるが、高粘度のゲル状溶液となった。
×：一部または全く不溶で、不透明な溶液であった。
【０２４１】
（８）含フッ素重合体の現像液溶解性
標準現像液（２．３８％テトラメチルアンモニウムヒドロキサイド水溶液）に含フッ素重合体濃度が５質量％となるように混合し、攪拌を行いながら室温で２４時間放置し、溶液の外観を観測する。評価は、つぎの基準で行う。
○：完全に溶解し、透明で均一な溶液となった。
×：一部または全く不溶で、不透明な溶液であった。
【０２４２】
（９）コーティング組成物のｐＨ測定
ｐＨ測定はＨＯＲＩＢＡ社製のｐＨ  ＭＥＴＥＲ  Ｆ−２２を用い、２５℃にて測定する。
【０２４３】
（１０）被膜の屈折率
８インチのシリコンウエハ基板に、含フッ素重合体を含むコーティング組成物をスピンコーターを用いて、はじめに３００ｒｐｍで３秒間、ついで４０００ｒｐｍで２０秒間ウェハーを回転させながら塗布し、乾燥後約１００ｎｍの膜厚になるように調整しながら被膜を形成する。
【０２４４】
上記の方法でシリコンウエハ基板上に形成したそれぞれの被膜について、分光エリプソメーター（Ｊ．Ａ．Ｗｏｏｌｌａｍ社製のＶＡＳＥ  ｅｌｌｉｐｓｏｍｅｔｅｒ）を用いて２４８ｎｍと１９３ｎｍ波長光における屈折率および膜厚を測定する。
【０２４５】
（１１）被膜の対水接触角
接触角計（協和界面化学（株）製のＣＡ−ＤＴ）を用いて純水の３μｌの液量での接触角を測定する。
【０２４６】
（１２）被膜の現像液溶解速度
つぎの水晶振動子法（ＱＣＭ法）により現像液溶解速度（ｎｍ／ｓｅｃ）を測定する。
【０２４７】
試料の作製：
金で被覆された直径２４ｍｍの水晶振動子板に含フッ素重合体を含むコーティング組成物を塗布し乾燥後、約１００ｎｍの被膜を作製する。
【０２４８】
現像液溶解速度の測定：
膜厚は水晶振動子板の振動数から換算して算出し測定する。
【０２４９】
上記で作製した含フッ素重合体を塗布した水晶振動子板を標準現像液である２．３８質量％濃度のテトラメチルアンモニウムヒドロキサイド（ＴＭＡＨ）水溶液に浸し、浸漬させた時点から時間に対する被膜の膜厚変化を振動数の変化により測定し、単位時間あたりの溶解速度（ｎｍ／ｓｅｃ）を算出する（参考文献：Ａｄｖａｎｃｅｓ  ｉｎ  Ｒｅｓｉｓｔ  Ｔｅｃｈｎｏｌｏｇｙ  ａｎｄ  Ｐｒｏｃｅｅｄｉｎｇｓ  ｏｆ  ＳＰＩＥ  Ｖｏｌ．  ４６９０，  ９０４（２００２））。
【０２５０】
（１３）積層体の反射率
分光エリプソメーター（Ｊ．Ａ．Ｗｏｏｌｌａｍ  社製のＶＡＳＥ  ｅｌｌｉｐｓｏｍｅｔｅｒ）を用いて２４８ｎｍと１９３ｎｍ波長光における反射率を測定する。
【０２５１】
合成例１
還流冷却器、温度計、撹拌装置を備えた１００ｍｌ容のガラス製４ツ口フラスコに、ｐＫａが９．６の：
【０２５２】
【化２５】
0004752597.tif 000026
【０２５３】
を４０．０ｇと
【０２５４】
【化２６】
0004752597.tif 000027
【０２５５】
の８．０質量％パーフルオロへキサン溶液を９．２ｇ加え、ドライアイス−メタノール浴で冷却しながら窒素パージと真空引きを繰り返し、溶液中の溶存酸素を除去した。２０℃にて２４時間撹拌しながら重合を行なったところ、高粘度の固体状物を得た。
【０２５６】
この固体状物をアセトンに溶解させたものをヘキサン中に投入し再沈精製後、真空乾燥して無色透明な重合体３８．２ｇを得た。
【０２５７】
この重合体を19Ｆ−ＮＭＲ分析、1Ｈ−ＮＭＲ分析およびＩＲ分析により分析したところ、上記ＯＨ基含有含フッ素アリルエーテルの構造単位のみからなる含フッ素重合体であった。
【０２５８】
また、ＧＰＣ分析を行ったところ数平均分子量は７６，０００であった。
【０２５９】
この含フッ素重合体のフッ素含有率は６５．３質量％であり、ＯＨ基含有率は０．２５９モル／重合体１００ｇであった。
【０２６０】
合成例２
還流冷却器、温度計、撹拌装置を備えた１００ｍｌ容のガラス製４ツ口フラスコに、
合成例１で用いた式（ｍ１−１）で示される単量体を９．０７ｇと
【０２６１】
【化２７】
0004752597.tif 000028
【０２６２】
を６．１４ｇと、
【０２６３】
【化２８】
0004752597.tif 000029
【０２６４】
の含フッ素パーオキサイドの８％パーフルオロヘキサン溶液を４．１４ｇ加え、ドライアイス−メタノール浴で冷却しながら窒素パージと真空引きを繰り返し、溶液中の溶存酸素を除去した。２０℃にて２４時間撹拌しながら重合を行なったところ、高粘度の固体状物を得た。
【０２６５】
この固体状物をアセトンに溶解させたものをヘキサン中に投入し再沈精製後、真空乾燥して１３．５ｇの含フッ素重合体を得た。
【０２６６】
得られた含フッ素重合体は、19Ｆ−ＮＭＲ、ＩＲ分析により、式（ｍ１−１）の単量体と
【０２６７】
【化２９】
0004752597.tif 000030
【０２６８】
との共重合体でそのモル％比は５０：５０であった。
【０２６９】
ＧＰＣ分析により測定した分子量は数平均分子量Ｍｎで１２，０００、重量平均分子量Ｍｗで１７，０００であった。
【０２７０】
得られた含フッ素重合体は、純水、アセトン、ＴＨＦおよびペンタフルオロジクロロプロパン（ＨＣＦＣ−２２５）に可溶であった。
【０２７１】
合成例３
合成例１で用いた式（ｍ１−１）で示される単量体を１０．８８ｇと
【０２７２】
【化３０】
0004752597.tif 000031
【０２７３】
を４．９２ｇ用いたほかは合成例２と同様に反応を行い１１．３ｇの含フッ素重合体を得た。
【０２７４】
得られた含フッ素重合体は、19Ｆ−ＮＭＲ、ＩＲ分析により、式（ｍ１−１）の単量体と
【０２７５】
【化３１】
0004752597.tif 000032
【０２７６】
との共重合体でそのモル％比は６０：４０であった。
【０２７７】
ＧＰＣ分析により測定した分子量は数平均分子量Ｍｎで１２，０００、重量平均分子量Ｍｗで１７，０００であった。
【０２７８】
得られた含フッ素重合体は、純水に膨潤し、アセトン、ＴＨＦおよびペンタフルオロジクロロプロパン（ＨＣＦＣ−２２５）に可溶であった。
【０２７９】
合成例４
バルブ、圧力ゲージ、温度計を備えた１００ｍｌ内容量のステンレススチ−ル製オートクレーブに、合成例１で用いた式（ｍ１−１）の単量体を５．２ｇとＣＨ3ＣＣｌ2Ｆ（ＨＣＦＣ−１４１ｂ）を３０ｍｌ、ｎ−ヘプタフルオロブチリルパーオキサイド（ＨＢＰ）の１０モル％パーフルオロヘキサン溶液を１０ｇ入れ、ドライアイス／メタノール溶液で冷却しながら系内を窒素ガスで充分置換した。ついでバルブからテトラフルオロエチレン（ＴＦＥ）を１０ｇ仕込み、３０℃にて振とうさせながら反応を行った。反応中は、系内のゲージ圧に変化はなく（反応前９．０ＭＰaＧ）、２０時間後も９．０ＭＰaＧであった。
【０２８０】
反応開始２０時間後に未反応モノマーを放出し、析出した固形物を取り出し、アセトンに溶解させ、ついでヘキサン溶剤で再沈殿させることにより固形分を分離精製した。この固形分を恒量になるまで真空乾燥し、共重合体３．０ｇを得た。
【０２８１】
この共重合体の組成比は、1Ｈ−ＮＭＲおよび19Ｆ−ＮＭＲにより分析したところ、単量体（ｍ１−１）／テトラフルオロエチレンが９３／７（モル％）であった。
【０２８２】
ＧＰＣ分析により測定した分子量はＭｎ５，３００、Ｍｗ１３，０００であった。
【０２８３】
得られた含フッ素重合体は、水に不溶で、アセトン、ＴＨＦおよびペンタフルオロジクロロプロパン（ＨＣＦＣ−２２５）に可溶であった。
【０２８４】
以上の合成例で得られた含フッ素重合体の表１に示す溶剤に対する溶解性を調べた。結果を表１に示す。
【０２８５】
【表１】
0004752597.tif 000033
【０２８６】
実施例１
（コーティング組成物の調製）
合成例１で得た含フッ素重合体１０ｇをイソプロパノール３５ｇに溶解した。得られた含フッ素重合体のイソプロパノール溶液全量を、室温で攪拌しながら純水６５ｇに約１０分間かけて滴下した。さらに水／イソプロパノール：６５／３５質量％の混合溶液を追加し、組成物の全体量を２００ｇに調整したのち、孔径０．２μｍサイズのフィルターで濾過することで均一なコーティング組成物を得た。
【０２８７】
得られたコーティング組成物について、ｐＨ、およびコーティング組成物を用いて形成した被膜の屈折率、対水接触角、現像液溶解速度を測定した。結果を表２に示す。
【０２８８】
（レジスト積層体の形成）
フォトレジスト層（Ｌ１）の形成：
ＡｒＦリソグラフィー用フォトレジストＴＡｒＦ−Ｐ６０７１（東京応化工業（株））を、スピンコーターにて、８インチのシリコン基板上に回転数を変えながら２００〜３００ｎｍの膜厚に調整しながら塗布した後、１３０℃で６０秒間プリベークしてフォトレジスト層（Ｌ１）を形成した。
【０２８９】
反射防止層（Ｌ２）の形成：
上記で形成したフォトレジスト層（Ｌ１）上に、実施例１で調製した含フッ素重合体を含むコーティング組成物を、スピンコーターで、はじめに３００ｒｐｍで３秒間、ついで４０００ｒｐｍで２０秒間ウェハーを回転させ膜厚約１００ｎｍに調整しながら反射防止層（Ｌ２）を形成し、フォトレジスト積層体を形成した。
【０２９０】
得られたフォトレジスト積層体について１９３ｎｍにおける反射率を測定した。結果を表２に示す。
【０２９１】
また、上記と同様にして反射防止層（Ｌ２）を形成したフォトレジスト積層体について、テトラメチルアンモニウムハイドロオキサイド２．３８質量％の現像液で温度２３℃、時間６０秒間で静止パドル現像を行った後純水リンスを行い、このコーティング組成物を使用した場合は、反射防止層（Ｌ２）が選択的に除去されたことが確認できた。
【０２９２】
実施例２〜４
表２に示す含フッ素重合体および溶剤を用いたほかは実施例１と同様にコーティング組成物を調製し、得られたコーティング組成物を用いて形成した被膜の特性を実施例１と同様に調べた。結果を表２に示す。
【０２９３】
さらに実施例１と同様にしてレジスト積層体を形成し、反射率を測定した。結果を表２に示す。
【０２９４】
【表２】
0004752597.tif 000034
【図面の簡単な説明】
【０２９５】
【図１】本発明のフォトレジスト積層体の形成方法を説明するための工程図である。
【符号の説明】
【０２９６】
１１  フォトマスク
１２  露光領域
１３  エネルギー線
１４  潜像
１５  レジストパターン
Ｌ０  基板
Ｌ１  フォトレジスト層
Ｌ２  反射防止層
【図１】
0004752597.tif 000036